(57)【要約】【課題】  液晶表示装置などにおいて白表示から黒表示に至るまでの間で色度のズレを防止するために必要となる液晶表示装置での調整を軽減できる技術を提供する。【解決手段】  第１色の樹脂組成物膜、第２色の樹脂組成物膜及び第３色の樹脂組成物膜を有するカラーフィルタは、各膜の三刺激値「Ｘ，Ｙ，Ｚ」に基づいて計算される白色表示座標（ｕ’white，ｖ’white）及び黒色表示座標（ｕ’black，ｖ’black）が、座標Ｐ1（０．１８、０．５２）、座標Ｑ1（０．２５、０．５２）、座標Ｒ1（０．２３、０．４２）、座標Ｓ1（０．１５、０．４２）の四座標を結ぶ直線の範囲内となるものである。【選択図】  図４
2005025175.tif 000002
【特許請求の範囲】
【請求項１】
第１色の樹脂組成物膜、第２色の樹脂組成物膜及び第３色の樹脂組成物膜を有するカラーフィルタであって、
前記各色の樹脂組成物膜を一対の偏光板に挟み、各偏光板の偏光軸が互いに平行となる場合と互いに直交する場合とに分けて各色の樹脂組成物膜毎にＣＩＥ（国際照明委員会）１９３１表色系の三刺激値「Ｘ，Ｙ，Ｚ」を測定したとき、下記式によって求まる白色表示座標（ｕ’white，ｖ’white）及び黒色表示座標（ｕ’black，ｖ’black）が座標Ｐ1（０．１８、０．５２）、座標Ｑ1（０．２５、０．５２）、座標Ｒ1（０．２３、０．４２）、座標Ｓ1（０．１５、０．４２）の四座標を結ぶ直線の範囲内となるカラーフィルタ。
ｕ’white＝４Ｘwhite／（Ｘwhite＋１５Ｙwhite＋３Ｚwhite）
ｖ’white＝９Ｙwhite／（Ｘwhite＋１５Ｙwhite＋３Ｚwhite）
ｕ’black＝４Ｘblack／（Ｘblack＋１５Ｙblack＋３Ｚblack）
ｖ’black＝９Ｙblack／（Ｘblack＋１５Ｙblack＋３Ｚblack）
式中、Ｘwhite、Ｙwhite、Ｚwhite、Ｘblack、Ｙblack、Ｚblackは下記式によって求まる値である。
Ｘwhite＝（Ｘ1,parallel＋Ｘ2,parallel＋Ｘ3,parallel）／３
Ｙwhite＝（Ｙ1,parallel＋Ｙ2,parallel＋Ｙ3,parallel）／３
Ｚwhite＝（Ｚ1,parallel＋Ｚ2,parallel＋Ｚ3,parallel）／３
Ｘblack＝（Ｘ1,orthogonal＋Ｘ2,orthogonal＋Ｘ3,orthogonal）／３
Ｙblack＝（Ｙ1,orthogonal＋Ｙ2,orthogonal＋Ｙ3,orthogonal）／３
Ｚblack＝（Ｚ1,orthogonal＋Ｚ2,orthogonal＋Ｚ3,orthogonal）／３
式中、「Ｘ1,parallel、Ｙ1,parallel、Ｚ1,parallel」は第１色の樹脂組成物膜を偏光軸が互いに平行する一対の偏光板に挟んだときの透過光の三刺激値「Ｘ、Ｙ、Ｚ」を、図１に示す３波長管光源をバックライトとして使用して測定したときの測定結果を示す。「Ｘ2,parallel、Ｙ2,parallel、Ｚ2,parallel」、及び「Ｘ3,parallel、Ｙ3,parallel、Ｚ3,parallel」は、偏光軸が互いに平行するときの第２色の樹脂組成物膜及び第３色の樹脂組成物膜の三刺激値「Ｘ、Ｙ、Ｚ」を前記第１色の場合と同様にして測定したときの値を示す。「Ｘ1,orthogonal、Ｙ1,orthogonal、Ｚ1,orthogonal」、「Ｘ2,orthogonal、Ｙ2,orthogonal、Ｚ2,orthogonal」、「Ｘ3,orthogonal、Ｙ3,orthogonal、Ｚ3,orthogonal」は、偏光軸が互いに直交するときの第１色の樹脂組成物膜、第２色の樹脂組成物膜、及び第３色の樹脂組成物膜の三刺激値「Ｘ、Ｙ、Ｚ」を前記平行の場合と同様にして測定したときの値を示す。
【請求項２】
ＣＩＥ（国際照明委員会）で定められた標準の光Cの色度座標を（ｕ’C，ｖ’C）とすると、下記式によって算出される座標間距離ｄCが７５×１０−３以下である請求項１記載のカラーフィルタ。
座標間距離ｄC＝［（ｕ’C−ｕ’white）2＋（ｖ’C−ｖ’white）2］0.5+［（ｕ’C−ｕ’black）2＋（ｖ’C−ｖ’black）2］0.5
【請求項３】
ＣＩＥ（国際照明委員会）で定められた標準の光D６５の色度座標を（ｕ’D65，ｖ’D65）とすると、下記式によって算出される座標間距離ｄD65が６０×１０−３以下である請求項１又は２記載のカラーフィルタ。
座標間距離ｄD65＝［（ｕ’D65−ｕ’white）2＋（ｖ’D65−ｖ’white）2］0.5+［（ｕ’D65−ｕ’black）2＋（ｖ’D65−ｖ’black）2］0.5
【請求項４】
ＣＩＥ（国際照明委員会）で定められた標準の光Cの逆数相関色温度をRCとし、白色表示座標（ｕ’white，ｖ’white）に対応する逆数相関色温度をRwhiteとし、黒色表示座標（ｕ’black，ｖ’black）に対応する逆数相関色温度をRblackとしたときに、
（｜Rwhite−RC｜＋｜Rblack−RC｜）≦９０MK−１を満たす請求項１〜３のいずれかに記載のカラーフィルタ。
【請求項５】
ＣＩＥ（国際照明委員会）で定められた標準の光D65の逆数相関色温度をRD65とし、白色表示座標（ｕ’white，ｖ’white）に対応する逆数相関色温度をRwhiteとし、黒色表示座標（ｕ’black，ｖ’black）に対応する逆数相関色温度をRblackとしたときに、
（｜Rwhite−RD65｜＋｜Rblack−RD65｜）≦９０MK−１を満たす請求項１〜４のいずれかに記載のカラーフィルタ。
【請求項６】
Ｘ1,parallel、Ｙ1,parallel、Ｚ1,parallelにより定められる第１色の色度座標、Ｘ2,parallel、Ｙ2,parallel、Ｚ2,parallelにより定められる第２色の色度座標、及びＸ3,parallel、Ｙ3,parallel、Ｚ3,parallelにより定められる第３色の色度座標をCIE  1976のUCS色度図上にプロットして作成した三角形の面積は、NTSCのRGB の色度座標を前記UCS色度図上にプロットして作成した三角形の面積に対して、７０〜２１５％である請求項1〜５のいずれかに記載のカラーフィルタ。
【請求項７】
黒表示座標（ｕ’black，ｖ’black）の相関色温度が５０００Ｋ以上２５０００Ｋ以下となるものである請求項１〜６のいずれかに記載のカラーフィルタ。
【請求項８】
前記第１色の樹脂組成物膜、前記第２色の樹脂組成物膜及び前記第３色の樹脂組成物膜のうちの少なくとも一つの樹脂組成物膜は、着色顔料を含有する請求項１〜７のいずれかに記載のカラーフィルタ。
【請求項９】
前記樹脂組成物膜は前記着色顔料に加えてさらに体質顔料を含有する請求項８に記載のカラーフィルタ。
【請求項１０】
前記第１色の樹脂組成物膜、前記第２色の樹脂組成物膜及び前記第３色の樹脂組成物膜のうちの少なくとも一つの樹脂組成物膜は、蛍光を発する成分を含有する請求項１〜９のいずれかに記載のカラーフィルタ。
【請求項１１】
第１色の感光性樹脂組成物、第２色の感光性樹脂組成物及び第３色の感光性樹脂組成物を有するカラーフィルタ用感光性樹脂組成物セットの調整方法であって、
前記各色の感光性樹脂組成物を製膜して各色の樹脂組成物膜を得る製膜工程と、
前記樹脂組成物膜をそれぞれ一対の偏光板に挟み、偏光板の偏光軸が互いに平行となる場合と互いに直交する場合とに分けて各色の樹脂組成物膜毎にＣＩＥ（国際照明委員会）１９３１表色系の三刺激値「Ｘ，Ｙ，Ｚ」を測定する測定工程と、
白色表示座標（ｕ’white，ｖ’white）及び黒色表示座標（ｕ’black，ｖ’black）を次式により取得する色度取得工程と、
前記第１色の色度座標、前記第２色の色度座標及び前記第３色の色度座標を変更することなく、前記白色表示座標と前記黒色表示座標との間の距離が小さくなるように少なくとも何れかの感光性樹脂組成物の成分の調整をする調整工程と、
を含むカラーフィルタ用感光性樹脂組成物セットの調整方法。
ｕ’white＝４Ｘwhite／（Ｘwhite＋１５Ｙwhite＋３Ｚwhite）
ｖ’white＝９Ｙwhite／（Ｘwhite＋１５Ｙwhite＋３Ｚwhite）
ｕ’black＝４Ｘblack／（Ｘblack＋１５Ｙblack＋３Ｚblack）
ｖ’black＝９Ｙblack／（Ｘblack＋１５Ｙblack＋３Ｚblack）
式中、Ｘwhite、Ｙwhite、Ｚwhite、Ｘblack、Ｙblack、Ｚblackは下記式によって求まる値である。
Ｘwhite＝（Ｘ1,parallel＋Ｘ2,parallel＋Ｘ3,parallel）／３
Ｙwhite＝（Ｙ1,parallel＋Ｙ2,parallel＋Ｙ3,parallel）／３
Ｚwhite＝（Ｚ1,parallel＋Ｚ2,parallel＋Ｚ3,parallel）／３
Ｘblack＝（Ｘ1,orthogonal＋Ｘ2,orthogonal＋Ｘ3,orthogonal）／３
Ｙblack＝（Ｙ1,orthogonal＋Ｙ2,orthogonal＋Ｙ3,orthogonal）／３
Ｚblack＝（Ｚ1,orthogonal＋Ｚ2,orthogonal＋Ｚ3,orthogonal）／３
式中、「Ｘ1,parallel、Ｙ1,parallel、Ｚ1,parallel」は第１色の樹脂組成物膜を偏光軸が互いに平行する一対の偏光板に挟んだときの透過光の三刺激値「Ｘ、Ｙ、Ｚ」を、図１に示す３波長管光源をバックライトとして使用して測定したときの測定結果を示す。「Ｘ2,parallel、Ｙ2,parallel、Ｚ2,parallel」、及び「Ｘ3,parallel、Ｙ3,parallel、Ｚ3,parallel」は、偏光軸が互いに平行するときの第２色の樹脂組成物膜及び第３色の樹脂組成物膜の三刺激値「Ｘ、Ｙ、Ｚ」を前記第１色の場合と同様にして測定したときの値を示す。「Ｘ1,orthogonal、Ｙ1,orthogonal、Ｚ1,orthogonal」、「Ｘ2,orthogonal、Ｙ2,orthogonal、Ｚ2,orthogonal」、「Ｘ3,orthogonal、Ｙ3,orthogonal、Ｚ3,orthogonal」は、偏光軸が互いに直交するときの第１色の樹脂組成物膜、第２色の樹脂組成物膜、及び第３色の樹脂組成物膜の三刺激値「Ｘ、Ｙ、Ｚ」を前記平行の場合と同様にして測定したときの値を示す。
【請求項１２】
第１色の感光性樹脂組成物、第２色の感光性樹脂組成物及び第３色の感光性樹脂組成物を有するカラーフィルタ用感光性樹脂組成物セットの調整方法であって、
前記各色の感光性樹脂組成物を製膜して各色の樹脂組成物膜を得る製膜工程と、
前記樹脂組成物膜をそれぞれ一対の偏光板に挟み、偏光板の偏光軸が互いに平行となる場合と互いに直交する場合とに分けて各色の樹脂組成物膜毎にＣＩＥ（国際照明委員会）１９３１表色系の三刺激値の内のＹを測定する測定工程と、
前記各樹脂組成物膜についてのコントラストＴ１，Ｔ２，Ｔ３を次式により取得するコントラスト取得工程と、
前記第１色の色度座標、前記第２色の色度座標及び前記第３色の色度座標を変更することなく、前記各樹脂組成物膜間における前記コントラストのバランスを向上させるように少なくとも何れかの感光性樹脂組成物の成分の調整をする調整工程と、
を含むカラーフィルタ用感光性樹脂組成物セットの調整方法。
Ｔ１＝Ｙ1,parallel／Ｙ1,orthogonal
Ｔ２＝Ｙ2,parallel／Ｙ2,orthogonal
Ｔ３＝Ｙ3,parallel／Ｙ3,orthogonal
式中、Ｙ1,parallelは第１色の樹脂組成物膜を偏光軸が互いに平行する一対の偏光板に挟んだときの透過光の三刺激値の内のＹを、図１に示す３波長管光源をバックライトとして使用して測定したときの測定結果を示す。Ｙ2,parallel及びＹ3,parallelは、偏光軸が互いに平行するときにおける、第２色の樹脂組成物膜及び第３色の樹脂組成物膜の三刺激値の内のＹを前記第１色の場合と同様にして測定したときの値をそれぞれ示す。Ｙ1,orthogonal、Ｙ2,orthogonal、Ｙ3,orthogonalは、偏光軸が互いに直交するときの第１色の樹脂組成物膜、第２色の樹脂組成物膜、及び第３色の樹脂組成物膜の三刺激値の内のＹを前記平行の場合と同様にして測定したときの値を示す。
【請求項１３】
第１色の感光性樹脂組成物、第２色の感光性樹脂組成物及び第３色の感光性樹脂組成物からなり、フィルタとしたときの透過光を互いに組み合わせることによって色画像を表示するための３色系の感光性樹脂組成物セットであって、
この感光性樹脂組成物セットは、各色の感光性樹脂組成物をそれぞれ製膜して一対の偏光板に挟み、偏光板の偏光軸が互いに平行となる場合と互いに直交する場合とに分けて各色の膜毎にＣＩＥ（国際照明委員会）１９３１表色系の三刺激値「Ｘ，Ｙ，Ｚ」を測定したとき、下記式によって求まる白色表示座標（ｕ’white，ｖ’white）及び黒色表示座標（ｕ’black，ｖ’black）が座標Ｐ1（０．１８、０．５２）、座標Ｑ1（０．２５、０．５２）、座標Ｒ1（０．２３、０．４２）、座標Ｓ1（０．１５、０．４２）の四座標を結ぶ直線の範囲内となるものであることを特徴とするカラーフィルタ用感光性樹脂組成物セット。
ｕ’white＝４Ｘwhite／（Ｘwhite＋１５Ｙwhite＋３Ｚwhite）
ｖ’white＝９Ｙwhite／（Ｘwhite＋１５Ｙwhite＋３Ｚwhite）
ｕ’black＝４Ｘblack／（Ｘblack＋１５Ｙblack＋３Ｚblack）
ｖ’black＝９Ｙblack／（Ｘblack＋１５Ｙblack＋３Ｚblack）
式中、Ｘwhite、Ｙwhite、Ｚwhite、Ｘblack、Ｙblack、Ｚblackは下記式によって求まる値である。
Ｘwhite＝（Ｘ1,parallel＋Ｘ2,parallel＋Ｘ3,parallel）／３
Ｙwhite＝（Ｙ1,parallel＋Ｙ2,parallel＋Ｙ3,parallel）／３
Ｚwhite＝（Ｚ1,parallel＋Ｚ2,parallel＋Ｚ3,parallel）／３
Ｘblack＝（Ｘ1,orthogonal＋Ｘ2,orthogonal＋Ｘ3,orthogonal）／３
Ｙblack＝（Ｙ1,orthogonal＋Ｙ2,orthogonal＋Ｙ3,orthogonal）／３
Ｚblack＝（Ｚ1,orthogonal＋Ｚ2,orthogonal＋Ｚ3,orthogonal）／３
式中、「Ｘ1,parallel、Ｙ1,parallel、Ｚ1,parallel」は第１色の膜を偏光軸が互いに平行する一対の偏光板に挟んだときの透過光の三刺激値「Ｘ、Ｙ、Ｚ」を、図１に示す３波長管光源をバックライトとして使用して測定したときの測定結果を示す。「Ｘ2,parallel、Ｙ2,parallel、Ｚ2,parallel」、及び「Ｘ3,parallel、Ｙ3,parallel、Ｚ3,parallel」は、偏光軸が互いに平行するときの第２色の膜及び第３色の膜の三刺激値「Ｘ、Ｙ、Ｚ」を前記第１色の場合と同様にして測定したときの値を示す。「Ｘ1,orthogonal、Ｙ1,orthogonal、Ｚ1,orthogonal」、「Ｘ2,orthogonal、Ｙ2,orthogonal、Ｚ2,orthogonal」、「Ｘ3,orthogonal、Ｙ3,orthogonal、Ｚ3,orthogonal」は、偏光軸が互いに直交するときの第１色の膜、第２色の膜、及び第３色の膜の三刺激値「Ｘ、Ｙ、Ｚ」を前記平行の場合と同様にして測定したときの値を示す。
【請求項１４】
請求項１３に記載の第１色、第２色、及び第３色の感光性樹脂組成物を、任意の順番で順次、基板に現像することによって得られるパターン。
【請求項１５】
請求項１４に記載のパターンを含むカラーフィルタ。
【請求項１６】
請求項１５に記載のカラーフィルタを備えた液晶表示装置。
【発明の詳細な説明】
【技術分野】
【０００１】
本発明はカラー液晶表示装置などのようなカラーフィルタを用いる機器における色（画像）表示技術に関するものである。
【背景技術】
【０００２】
カラー液晶表示装置などでは、カラーフィルタを用いて色（画像）表示を行っている。カラーフィルタは、一般に、ガラスなどの透明基板又はシリコンなどの不透明基板上に、３色の着色透明微細パターン（画素と呼ばれる）をそれぞれ形成することにより、製造されている。前記３色としては、赤（Ｒ）、緑（Ｇ）、青（Ｂ）の３原色が採用されることが多い。
【０００３】
この液晶表示装置では、液晶を介して対向する一対の偏光板を通る光を３原色画素のカラーフィルタによって着色することによって種々の色（画像）を再現しており、具体的には全ての画素において光を最大限に透過させた場合（白表示）から、全ての画素において光を最小限に遮断した場合（黒表示）に至るまで、種々の色を再現している。このような液晶表示装置においては、消費電力の改善のために白表示時のカラーフィルタの輝度を向上させることが求められており、また輝度を低下させることなく色再現性を高めることも求められている。そのため例えばカラーフィルタの各色画素を形成するための樹脂組成物について種々の改良が加えられている。例えば、白表示時の刺激値Ｙ（輝度）を十分に大きくした青色カラーフィルタ用感放射線性組成物が開発されており、このような青色組成物を用いれば、色再現範囲を高めるために顔料濃度を高めても、液晶表示装置の輝度の低下を防止できるとされている（例えば特許文献１参照）。また可視光領域の光透過率を高めた緑色カラーフィルタ用塗料組成物も開発されており、このような緑色組成物を用いれば、液晶表示装置の色再現性及び輝度を高めることができるとされている（例えば特許文献２参照）。また顔料の平均粒径サイズを所定の範囲に調整したカラーフィルタ用組成物も開示されており、この組成物を用いれば透過率及びコントラストを改善できるとされている（例えば特許文献３参照）。
【０００４】
またカラーフィルタの点でも改良が加えられており、例えば特許文献４では、赤色画素、青色画素、及び緑色画素の透過率と色純度を高めたカラーフィルタが提案されており、このようなカラーフィルタを用いれば低消費電力と高い色再現性を達成できるとしている。また特許文献５では赤色画素の透過率と緑色画素の透過率を所定の範囲に調整したカラーフィルタを提案しており、光透過時（白表示時）の色温度を高めることができるとしている。
【特許文献１】特開２００１―１４７３１５号公報（第２頁左欄第２行〜第３頁右欄第１４行）
【特許文献２】特開平１０―１６０９２８号公報（第２頁左欄第２行〜右欄第２１行）
【特許文献３】特開平９―１９７１１８号公報（第２頁左欄第２行〜第３頁左欄第３５行）
【特許文献４】特開２００１―２７２５２３号公報（第２頁左欄第２行〜第３頁左欄第９行）
【特許文献５】特開２００１―１１６９１８号公報（第２頁左欄第２行〜右欄第２７行）
【発明の開示】
【発明が解決しようとする課題】
【０００５】
ところで液晶表示装置の要求特性は、上述したような白表示時の輝度（又は白表示の色温度）、色再現性に限られない。すなわち白表示から黒表示に至るまでの間で色度のズレが少ないことも重要である。このような要求特性は、白表示から黒表示に至るいずれか１点での表示特性で評価することはできず、従来、液晶表示素子の構造に関する技術、駆動回路の特性に関する技術などをフルに利用することによって満たしており、例えば偏光フィルムによる調整や各色画素ごとの微妙な調整が必要であった。しかし偏光フィルムによる調整は液晶表示装置のコントラストを低下させ、また各色画素ごとに微妙な調整を行うことは極めて煩雑である。
【０００６】
本発明は上記の様な事情に着目してなされたものであって、その目的は、液晶表示装置における偏光フィルムによる調整や各色画素ごとの調整を軽減することのできる技術を提供する点にある。
【課題を解決するための手段】
【０００７】
本発明者らは、前記課題を解決するために鋭意研究を重ねた結果、白表示から黒表示に至るまでの間での色度のズレを低減するには液晶表示装置における偏光フィルムの調整や各色画素ごとの調整に頼るしかないという従来の常識の枠を超えることに成功した。すなわち、色が異なる３つの感光性樹脂組成物が特定の条件を満足するようにしてこれら樹脂組成物間のバランスを適切にとり、このような３つの感光性樹脂組成物（セット）からカラーフィルタを製造すれば、液晶表示装置における偏光フィルムの調整や各色画素ごとの調整を軽減できることを見出し、本発明を完成した。
【０００８】
本発明に係るカラーフィルタは、第１色の樹脂組成物膜、第２色の樹脂組成物膜及び第３色の樹脂組成物膜を有するカラーフィルタであり、以下の要件を満たす。すなわち、このカラーフィルタの各色の樹脂組成物膜を一対の偏光板に挟み、各偏光板の偏光軸が互いに平行となる場合と互いに直交する場合とに分けて各色の樹脂組成物膜毎にＣＩＥ（国際照明委員会）１９３１表色系の三刺激値「Ｘ，Ｙ，Ｚ」を測定したとき、下記式によって求まる白色表示座標（ｕ’white，ｖ’white）及び黒色表示座標（ｕ’black，ｖ’black）が座標Ｐ1（０．１８、０．５２）、座標Ｑ1（０．２５、０．５２）、座標Ｒ1（０．２３、０．４２）、座標Ｓ1（０．１５、０．４２）の四座標を結ぶ直線の範囲内となる。
【０００９】
ｕ’white＝４Ｘwhite／（Ｘwhite＋１５Ｙwhite＋３Ｚwhite）
ｖ’white＝９Ｙwhite／（Ｘwhite＋１５Ｙwhite＋３Ｚwhite）
ｕ’black＝４Ｘblack／（Ｘblack＋１５Ｙblack＋３Ｚblack）
ｖ’black＝９Ｙblack／（Ｘblack＋１５Ｙblack＋３Ｚblack）
式中、Ｘwhite、Ｙwhite、Ｚwhite、Ｘblack、Ｙblack、Ｚblackは下記式によって求まる値である。
【００１０】
Ｘwhite＝（Ｘ1,parallel＋Ｘ2,parallel＋Ｘ3,parallel）／３
Ｙwhite＝（Ｙ1,parallel＋Ｙ2,parallel＋Ｙ3,parallel）／３
Ｚwhite＝（Ｚ1,parallel＋Ｚ2,parallel＋Ｚ3,parallel）／３
Ｘblack＝（Ｘ1,orthogonal＋Ｘ2,orthogonal＋Ｘ3,orthogonal）／３
Ｙblack＝（Ｙ1,orthogonal＋Ｙ2,orthogonal＋Ｙ3,orthogonal）／３
Ｚblack＝（Ｚ1,orthogonal＋Ｚ2,orthogonal＋Ｚ3,orthogonal）／３
また、式中、「Ｘ1,parallel、Ｙ1,parallel、Ｚ1,parallel」は第１色の樹脂組成物膜を偏光軸が互いに平行する一対の偏光板に挟んだときの透過光の三刺激値「Ｘ、Ｙ、Ｚ」を、図１に示す３波長管光源をバックライトとして使用して測定したときの測定結果を示す。「Ｘ2,parallel、Ｙ2,parallel、Ｚ2,parallel」、及び「Ｘ3,parallel、Ｙ3,parallel、Ｚ3,parallel」は、偏光軸が互いに平行するときの第２色の樹脂組成物膜及び第３色の樹脂組成物膜の三刺激値「Ｘ、Ｙ、Ｚ」を前記第１色の場合と同様にして測定したときの値を示す。「Ｘ1,orthogonal、Ｙ1,orthogonal、Ｚ1,orthogonal」、「Ｘ2,orthogonal、Ｙ2,orthogonal、Ｚ2,orthogonal」、「Ｘ3,orthogonal、Ｙ3,orthogonal、Ｚ3,orthogonal」は、偏光軸が互いに直交するときの第１色の樹脂組成物膜、第２色の樹脂組成物膜、及び第３色の樹脂組成物膜の三刺激値「Ｘ、Ｙ、Ｚ」を前記平行の場合と同様にして測定したときの値を示す。
【００１１】
このようなカラーフィルタによれば、白表示と黒表示のバランスが適切となっており、白表示から黒表示に至るまでの間で色度のズレが少なくなっており、液晶表示装置において偏光フィルムの調整や各色画素ごとの調整を軽減することができる。
【００１２】
ここで、ＣＩＥ（国際照明委員会）で定められた標準の光Cの色度座標を（ｕ’C，ｖ’C）とすると、下記式
座標間距離ｄC＝［（ｕ’C−ｕ’white）2＋（ｖ’C−ｖ’white）2］0.5+［（ｕ’C−ｕ’black）2＋（ｖ’C−ｖ’black）2］0.5
によって算出される座標間距離ｄCが７５×１０−３以下であることが好ましい。
【００１３】
また、ＣＩＥ（国際照明委員会）で定められた標準の光D６５の色度座標を（ｕ’D65，ｖ’D65）とすると、下記式
座標間距離ｄD65＝［（ｕ’D65−ｕ’white）2＋（ｖ’D65−ｖ’white）2］0.5+［（ｕ’D65−ｕ’black）2＋（ｖ’D65−ｖ’black）2］0.5
によって算出される座標間距離ｄD65が６０×１０−３以下であることも好ましい。
【００１４】
また、ＣＩＥ（国際照明委員会）で定められた標準の光Cの逆数相関色温度をRCとし、白色表示座標（ｕ’white，ｖ’white）に対応する逆数相関色温度をRwhiteとし、黒色表示座標（ｕ’black，ｖ’black）に対応する逆数相関色温度をRblackとしたときに、（｜Rwhite−RC｜＋｜Rblack−RC｜）≦９０MK−１を満たすことも好ましい。
【００１５】
さらに、ＣＩＥ（国際照明委員会）で定められた標準の光D65の逆数相関色温度をRD65とし、白色表示座標（ｕ’white，ｖ’white）に対応する逆数相関色温度をRwhiteとし、黒色表示座標（ｕ’black，ｖ’black）に対応する逆数相関色温度をRblackとしたときに、（｜Rwhite−RD65｜＋｜Rblack−RD65｜）≦９０MK−１を満たすことも好ましい。
【００１６】
これらによれば、色度のズレがより少なくなる。
【００１７】
また、Ｘ1,parallel、Ｙ1,parallel、Ｚ1,parallelにより定められる第１色の色度座標、Ｘ2,parallel、Ｙ2,parallel、Ｚ2,parallelにより定められる第２色の色度座標、及びＸ3,parallel、Ｙ3,parallel、Ｚ3,parallelにより定められる第３色の色度座標をCIE  1976のUCS色度図上にプロットして作成した三角形の面積は、NTSCのRGB の色度座標を前記UCS色度図上にプロットして作成した三角形の面積に対して、７０〜２１５％であることも好ましい。これによれば、色再現性の高い表示装置を実現できる。
【００１８】
また、このカラーフィルタは、白表示座標（ｕ’white，ｖ’white）から黒表示座標（ｕ’black，ｖ’black）への軌跡が黒体軌跡と略平行となるものであることが好ましい。
【００１９】
また、このカラーフィルタは、黒表示座標（ｕ’black，ｖ’black）の相関色温度が５０００Ｋ以上２５０００Ｋ以下となるものであると好ましい。
【００２０】
また、第１色の樹脂組成物膜、第２色の樹脂組成物膜及び第３色の樹脂組成物膜のうちの少なくとも一つの樹脂組成物膜は、着色顔料を含有することが好ましい。この場合、着色顔料に加えて、さらに、さらに体質顔料を含有することも好ましい。
【００２１】
さらに、第１色の樹脂組成物膜、第２色の樹脂組成物膜及び第３色の樹脂組成物膜のうちの少なくとも一つの樹脂組成物膜は、蛍光を発する成分を含有しても好ましい。
【００２２】
また、本発明に係るカラーフィルタ用感光性樹脂組成物セットの調整方法は、第１色の感光性樹脂組成物、第２色の感光性樹脂組成物及び第３色の感光性樹脂組成物を有するカラーフィルタ用感光性樹脂組成物セットの調整方法であって、各色の感光性樹脂組成物を製膜して各色の樹脂組成物膜を得る製膜工程と、樹脂組成物膜をそれぞれ一対の偏光板に挟み、偏光板の偏光軸が互いに平行となる場合と互いに直交する場合とに分けて各色の樹脂組成物膜毎にＣＩＥ（国際照明委員会）１９３１表色系の三刺激値「Ｘ，Ｙ，Ｚ」を測定する測定工程と、白色表示座標（ｕ’white，ｖ’white）及び黒色表示座標（ｕ’black，ｖ’black）を次式により取得する色度取得工程と、第１色の色度座標、第２色の色度座標及び第３色の色度座標を変更することなく白色表示座標と黒色表示座標との間の距離が小さくなるように少なくとも何れかの感光性樹脂組成物の成分の調整をする調整工程と、を含む。
【００２３】
ｕ’white＝４Ｘwhite／（Ｘwhite＋１５Ｙwhite＋３Ｚwhite）
ｖ’white＝９Ｙwhite／（Ｘwhite＋１５Ｙwhite＋３Ｚwhite）
ｕ’black＝４Ｘblack／（Ｘblack＋１５Ｙblack＋３Ｚblack）
ｖ’black＝９Ｙblack／（Ｘblack＋１５Ｙblack＋３Ｚblack）
式中、Ｘwhite、Ｙwhite、Ｚwhite、Ｘblack、Ｙblack、Ｚblackは下記式によって求まる値である。
【００２４】
Ｘwhite＝（Ｘ1,parallel＋Ｘ2,parallel＋Ｘ3,parallel）／３
Ｙwhite＝（Ｙ1,parallel＋Ｙ2,parallel＋Ｙ3,parallel）／３
Ｚwhite＝（Ｚ1,parallel＋Ｚ2,parallel＋Ｚ3,parallel）／３
Ｘblack＝（Ｘ1,orthogonal＋Ｘ2,orthogonal＋Ｘ3,orthogonal）／３
Ｙblack＝（Ｙ1,orthogonal＋Ｙ2,orthogonal＋Ｙ3,orthogonal）／３
Ｚblack＝（Ｚ1,orthogonal＋Ｚ2,orthogonal＋Ｚ3,orthogonal）／３
式中、「Ｘ1,parallel、Ｙ1,parallel、Ｚ1,parallel」は第１色の樹脂組成物膜を偏光軸が互いに平行する一対の偏光板に挟んだときの透過光の三刺激値「Ｘ、Ｙ、Ｚ」を、図１に示す３波長管光源をバックライトとして使用して測定したときの測定結果を示す。「Ｘ2,parallel、Ｙ2,parallel、Ｚ2,parallel」、及び「Ｘ3,parallel、Ｙ3,parallel、Ｚ3,parallel」は、偏光軸が互いに平行するときの第２色の樹脂組成物膜及び第３色の樹脂組成物膜の三刺激値「Ｘ、Ｙ、Ｚ」を前記第１色の場合と同様にして測定したときの値を示す。「Ｘ1,orthogonal、Ｙ1,orthogonal、Ｚ1,orthogonal」、「Ｘ2,orthogonal、Ｙ2,orthogonal、Ｚ2,orthogonal」、「Ｘ3,orthogonal、Ｙ3,orthogonal、Ｚ3,orthogonal」は、偏光軸が互いに直交するときの第１色の樹脂組成物膜、第２色の樹脂組成物膜、及び第３色の樹脂組成物膜の三刺激値「Ｘ、Ｙ、Ｚ」を前記平行の場合と同様にして測定したときの値を示す。
【００２５】
このような調整方法によれば、製膜すれば上述の発明のようなカラーフィルタを形成可能な感光性樹脂組成物の組み合わせとなるように、感光性樹脂組成物セットの各感光性樹脂組成物を容易に調整することができる。
【００２６】
本発明に係る他のカラーフィルタ用感光性樹脂組成物セットの調製方法は、第１色の感光性樹脂組成物、第２色の感光性樹脂組成物及び第３色の感光性樹脂組成物を有するカラーフィルタ用感光性樹脂組成物セットの調製方法であって、少なくとも製膜工程、測定工程、コントラスト取得工程及び調整工程を有する。
【００２７】
製膜工程では、各色の感光性樹脂組成物を製膜して各色の樹脂組成物膜を得る。
【００２８】
測定工程では、樹脂組成物膜をそれぞれ一対の偏光板に挟み、偏光板の偏光軸が互いに平行となる場合と互いに直交する場合とに分けて各色の樹脂組成物膜毎にＣＩＥ（国際照明委員会）１９３１表色系の三刺激値の内のＹを測定する。
【００２９】
コントラスト取得工程では、各樹脂組成物膜についてのコントラストＴ１，Ｔ２，Ｔ３を次式により取得する。
【００３０】
Ｔ１＝Ｙ1,parallel／Ｙ1,orthogonal
Ｔ２＝Ｙ2,parallel／Ｙ2,orthogonal
Ｔ３＝Ｙ3,parallel／Ｙ3,orthogonal
式中、Ｙ1,parallelは第１色の樹脂組成物膜を偏光軸が互いに平行する一対の偏光板に挟んだときの透過光の三刺激値の内のＹを、図１に示す３波長管光源をバックライトとして使用して測定したときの測定結果を示す。Ｙ2,parallel及びＹ3,parallelは、偏光軸が互いに平行するときにおける、第２色の樹脂組成物膜及び第３色の樹脂組成物膜の三刺激値の内のＹを前記第１色の場合と同様にして測定したときの値をそれぞれ示す。Ｙ1,orthogonal、Ｙ2,orthogonal、Ｙ3,orthogonalは、偏光軸が互いに直交するときの第１色の樹脂組成物膜、第２色の樹脂組成物膜、及び第３色の樹脂組成物膜の三刺激値の内のＹを前記平行の場合と同様にして測定したときの値を示す。
【００３１】
調整工程では、第１色の色度座標、第２色の色度座標及び第３色の色度座標を変更することなく、各樹脂組成物膜間におけるコントラストのバランスを向上させるように少なくとも何れかの感光性樹脂組成物の成分の調整をする。
【００３２】
このような調整方法によれば、製膜すれば上述の発明のようなカラーフィルタを形成可能な感光性樹脂組成物の組み合わせとなるように、感光性樹脂組成物セットの各感光性樹脂組成物を容易に調整することができる。
【００３３】
ここで、調整工程の好ましい具体的としては、例えば、各樹脂組成物膜の内最もコントラストが低い樹脂組成物膜に対応する感光性樹脂組成物が着色顔料を含んでいる場合には、その着色顔料の平均粒径を小さくすることができる。
【００３４】
また、例えば、各樹脂組成物膜の内最もコントラストが高い樹脂組成物膜に対応する感光性樹脂組成物が着色顔料を含んでいる場合には、その着色顔料の平均粒径を大きくすることもできる。
【００３５】
また、例えば、各樹脂組成物膜の内最もコントラストが高い樹脂組成物膜に対応する感光性樹脂組成物が着色顔料を含んでいる場合には、この着色顔料を含む感光性樹脂組成物にさらに体質顔料を添加することもできる。
【００３６】
また、例えば、各樹脂組成物膜の内最もコントラストが高い樹脂組成物膜に対応する感光性樹脂組成物に対して、さらに蛍光を発する成分を添加することもできる。
【００３７】
本発明に係る感光性樹脂組成物セットは、第１色の感光性樹脂組成物、第２色の感光性樹脂組成物及び第３色の感光性樹脂組成物からなり、これらはフィルタとしたときの透過光を互いに組み合わせることによって色画像を表示可能であり、しかも該感光性樹脂組成物セットは、下記特性（１）を備えている点に要旨を有するものである。
【００３８】
特性（１）
各色の感光性樹脂組成物をそれぞれ製膜して一対の偏光板に挟み、偏光板の偏光軸が互いに平行となる場合と互いに直交する場合とに分けて各色の膜毎にＣＩＥ（国際照明委員会）１９３１表色系の三刺激値「Ｘ，Ｙ，Ｚ」を測定したとき、下記式によって求まる白色表示座標（ｕ’white，ｖ’white）及び黒色表示座標（ｕ’black，ｖ’black）が座標Ｐ1（０．１８、０．５２）、座標Ｑ1（０．２５、０．５２）、座標Ｒ1（０．２３、０．４２）、座標Ｓ1（０．１５、０．４２）の四座標を結ぶ直線の範囲内となるものであること
ｕ’white＝４Ｘwhite／（Ｘwhite＋１５Ｙwhite＋３Ｚwhite）
ｖ’white＝９Ｙwhite／（Ｘwhite＋１５Ｙwhite＋３Ｚwhite）
ｕ’black＝４Ｘblack／（Ｘblack＋１５Ｙblack＋３Ｚblack）
ｖ’black＝９Ｙblack／（Ｘblack＋１５Ｙblack＋３Ｚblack）
式中、Ｘwhite、Ｙwhite、Ｚwhite、Ｘblack、Ｙblack、Ｚblackは下記式によって求まる値である。
【００３９】
Ｘwhite＝（Ｘ1,parallel＋Ｘ2,parallel＋Ｘ3,parallel）／３
Ｙwhite＝（Ｙ1,parallel＋Ｙ2,parallel＋Ｙ3,parallel）／３
Ｚwhite＝（Ｚ1,parallel＋Ｚ2,parallel＋Ｚ3,parallel）／３
Ｘblack＝（Ｘ1,orthogonal＋Ｘ2,orthogonal＋Ｘ3,orthogonal）／３
Ｙblack＝（Ｙ1,orthogonal＋Ｙ2,orthogonal＋Ｙ3,orthogonal）／３
Ｚblack＝（Ｚ1,orthogonal＋Ｚ2,orthogonal＋Ｚ3,orthogonal）／３
式中、「Ｘ1,parallel、Ｙ1,parallel、Ｚ1,parallel」は第１色の膜を偏光軸が互いに平行する一対の偏光板に挟んだときの透過光の三刺激値「Ｘ、Ｙ、Ｚ」を、図１に示す３波長管光源をバックライトとして使用して測定したときの測定結果を示す。「Ｘ2,parallel、Ｙ2,parallel、Ｚ2,parallel」、及び「Ｘ3,parallel、Ｙ3,parallel、Ｚ3,parallel」は、偏光軸が互いに平行するときの第２色の膜及び第３色の膜の三刺激値「Ｘ、Ｙ、Ｚ」を前記第１色の場合と同様にして測定したときの値を示す。「Ｘ1,orthogonal、Ｙ1,orthogonal、Ｚ1,orthogonal」、「Ｘ2,orthogonal、Ｙ2,orthogonal、Ｚ2,orthogonal」、「Ｘ3,orthogonal、Ｙ3,orthogonal、Ｚ3,orthogonal」は、偏光軸が互いに直交するときの第１色の膜、第２色の膜、及び第３色の膜の三刺激値「Ｘ、Ｙ、Ｚ」を前記平行の場合と同様にして測定したときの値を示す。
【００４０】
ここで、本発明の感光性樹脂組成物セットは、ＣＩＥ（国際照明委員会）で定められた標準の光Cの色度座標を（ｕ’C，ｖ’C）とすると、下記式
座標間距離ｄC＝［（ｕ’C−ｕ’white）2＋（ｖ’C−ｖ’white）2］0.5+［（ｕ’C−ｕ’black）2＋（ｖ’C−ｖ’black）2］0.5
によって算出される座標間距離ｄCが７５×１０−３以下であることが好ましい。
【００４１】
また、この感光性樹脂組成物セットは、ＣＩＥ（国際照明委員会）で定められた標準の光D６５の色度座標を（ｕ’D65，ｖ’D65）とすると、下記式
座標間距離ｄD65＝［（ｕ’D65−ｕ’white）2＋（ｖ’D65−ｖ’white）2］0.5+［（ｕ’D65−ｕ’black）2＋（ｖ’D65−ｖ’black）2］0.5
によって算出される座標間距離ｄD65が６０×１０−３以下であることも好ましい。
【００４２】
また、この感光性樹脂組成物セットは、ＣＩＥ（国際照明委員会）で定められた標準の光Cの逆数相関色温度をRCとし、白色表示座標（ｕ’white，ｖ’white）に対応する逆数相関色温度をRwhiteとし、黒色表示座標（ｕ’black，ｖ’black）に対応する逆数相関色温度をRblackとしたときに、（｜Rwhite−RC｜＋｜Rblack−RC｜）≦９０MK−１を満たすことも好ましい。
【００４３】
また、この感光性樹脂組成物セットは、ＣＩＥ（国際照明委員会）で定められた標準の光D65の逆数相関色温度をRD65とし、白色表示座標（ｕ’white，ｖ’white）に対応する逆数相関色温度をRwhiteとし、黒色表示座標（ｕ’black，ｖ’black）に対応する逆数相関色温度をRblackとしたときに、（｜Rwhite−RD65｜＋｜Rblack−RD65｜）≦９０MK−１を満たすことも好ましい。
【００４４】
また、この感光性樹脂組成物セットは、Ｘ1,parallel、Ｙ1,parallel、Ｚ1,parallelにより定められる第１色の色度座標、Ｘ2,parallel、Ｙ2,parallel、Ｚ2,parallelにより定められる第２色の色度座標、及びＸ3,parallel、Ｙ3,parallel、Ｚ3,parallelにより定められる第３色の色度座標をCIE  1976のUCS色度図上にプロットして作成した三角形の面積は、NTSCのRGB の色度座標を前記UCS色度図上にプロットして作成した三角形の面積に対して、７０〜２１５％であることも好ましい。
【００４５】
なお本発明の感光性樹脂組成物セットは、好ましくは白表示座標（ｕ’white，ｖ’white）から黒表示座標（ｕ’black，ｖ’black）への軌跡が黒体軌跡と略平行となるものであり、黒表示座標（ｕ’black，ｖ’black）の相関色温度が５０００Ｋ以上２５０００Ｋ以下となるものである。
【００４６】
前記感光性樹脂組成物セットは、第１色の感光性樹脂組成物、第２色の感光性樹脂組成物、及び第３色の感光性樹脂組成物のうち少なくとも１つの感光性樹脂組成物が、感光性樹脂組成物セットとしての白表示座標（ｕ’white，ｖ’white）及び黒表示座標（ｕ’black，ｖ’black）を測定したときにこれらが上記特性（１）、好ましくはさらに上述の他の特性を示すように着色材料が調整されている。例えば、平均粒径が調整された着色顔料を配合することによって着色材料を調整してもよく、着色顔料と体質顔料とを組み合わせることによって着色材料を調整してもよく、着色顔料と蛍光を発する成分とを併用することによって着色材料を調整してもよい。
【００４７】
また、このカラーフィルタ用感光性樹脂組成物セットにおいて、第１色の感光性樹脂組成物、第２色の感光性樹脂組成物及び第３色の感光性樹脂組成物のうちの少なくとも一つの感光性樹脂組成物が、着色顔料を含有することが好ましい。この場合には、この感光性樹脂組成物はさらに体質顔料を含有することができる。
【００４８】
また、このカラーフィルタ用感光性樹脂組成物セットにおいて、第１色の感光性樹脂組成物、第２色の感光性樹脂組成物及び第３色の感光性樹脂組成物のうちの少なくとも一つの感光性樹脂組成物が、蛍光を発する成分を含有することも好ましい。
【００４９】
本発明には、上記第１色、第２色、及び第３色の感光性樹脂組成物を、任意の順番で順次、基板に現像することによって得られるパターン、該パターンを含むカラーフィルタ、並びに該カラーフィルタを備えた液晶表示装置も含まれる。
【００５０】
以下、赤色系感光性樹脂組成物、緑色系感光性樹脂組成物、青色系感光性樹脂組成物からなる３原色系の感光性樹脂組成物セットを例にとって本発明を説明するが、本発明の感光性樹脂組成物セットはこれら３原色系のものに限定される訳ではない。すなわちシアン、マゼンダ、イエローなどの補色系のもの、３原色系又は補色系をベースとしながらも色をシフトさせたものなども本発明に含まれる。
【発明の効果】
【００５１】
本発明のカラーフィルタによれば、樹脂組成物膜間のバランスが適切にとられているため、カラーフィルタとしたときの画素間のバランスを適切にとることができ、液晶表示の色調節が簡便となる。またとりわけテレビジョン用のカラーフィルタとして好ましく用いることができる。
【００５２】
本発明のカラーフィルタ用感光性樹脂組成物セット及びその調整方法によれば、感光性樹脂組成物セットにおいて組成物間のバランスが適切にとられているため、カラーフィルタとしたときの画素間のバランスを適切にとることができ、液晶表示の色調節が簡便となる。またとりわけテレビジョン用のカラーフィルタに好ましく用いることができる。
【００５３】
そして、これらの本発明によれば、液晶表示装置における偏光フィルムによる調整や各色画素ごとの調整を軽減することができる。
【発明を実施するための最良の形態】
【００５４】
本発明に係るカラーフィルタは、複数の樹脂組成物膜（詳しくは後述）を有し、これらの樹脂組成物膜は、次のようなカラーフィルタ用感光性樹脂組成物セットにおける各感光性樹脂組成物をそれぞれ製膜してなるものである。このカラーフィルタ用感光性樹脂組成物セットは、フィルタとしたときの透過光を互いに組み合わせることによって色画像を表示するためのものであり、例えば赤色系感光性樹脂組成物（第１色の感光性樹脂組成物）、緑色系感光性樹脂組成物（第２色の感光性樹脂組成物）、及び青色系感光性樹脂組成物（第３色の感光性樹脂組成物）からなるものである。そしてこの感光性樹脂組成物セットは、以下の（１）の特性を満足するものである。また、この感光性樹脂組成物セットは、（１）の特性に加えて、さらに、（２）〜（８）のいずれかの特性、または、これらの任意の組み合わせの特性を満足することが好ましい。
【００５５】
特性（１）
各色の感光性樹脂組成物それぞれを製膜して一対の偏光板に挟み、偏光板の偏光軸が互いに平行となる場合と互いに直交する場合とに分けて各色の膜毎にＣＩＥ１９３１表色系の三刺激値「Ｘ，Ｙ，Ｚ」を測定したとき、下記式によって求まる白色表示座標（ｕ’white，ｖ’white）及び黒色表示座標（ｕ’black，ｖ’black）が座標Ｐ1（０．１８、０．５２）、座標Ｑ1（０．２５、０．５２）、座標Ｒ1（０．２３、０．４２）、座標Ｓ1（０．１５、０．４２）の四座標を結ぶ直線の範囲内となること（図２参照）。
【００５６】
ｕ’white＝４Ｘwhite／（Ｘwhite＋１５Ｙwhite＋３Ｚwhite）
ｖ’white＝９Ｙwhite／（Ｘwhite＋１５Ｙwhite＋３Ｚwhite）
ｕ’black＝４Ｘblack／（Ｘblack＋１５Ｙblack＋３Ｚblack）
ｖ’black＝９Ｙblack／（Ｘblack＋１５Ｙblack＋３Ｚblack）
なお前記式中、Ｘwhite、Ｙwhite、Ｚwhite、Ｘblack、Ｙblack、Ｚblackは下記式によって求まる値である。
【００５７】
Ｘwhite＝（Ｘred,parallel＋Ｘgreen,parallel＋Ｘblue,parallel）／３
Ｙwhite＝（Ｙred,parallel＋Ｙgreen,parallel＋Ｙblue,parallel）／３
Ｚwhite＝（Ｚred,parallel＋Ｚgreen,parallel＋Ｚblue,parallel）／３
Ｘblack＝（Ｘred,orthogonal＋Ｘgreen,orthogonal＋Ｘblue,orthogonal）／３
Ｙblack＝（Ｙred,orthogonal＋Ｙgreen,orthogonal＋Ｙblue,orthogonal）／３
Ｚblack＝（Ｚred,orthogonal＋Ｚgreen,orthogonal＋Ｚblue,orthogonal）／３
前記「Ｘred,parallel、Ｙred,parallel、Ｚred,parallel」は赤色系（第１色）の膜を偏光軸が互いに平行する一対の偏光板に挟んだときの透過光の三刺激値「Ｘ、Ｙ、Ｚ」を、図１に示す３波長管光源をバックライトとして使用して測定したときの測定結果を示す。「Ｘgreen,parallel、Ｙgreen,parallel、Ｚgreen,parallel」、及び「Ｘblue,parallel、Ｙblue,parallel、Ｚblue,parallel」は、偏光軸が互いに平行するときの緑色系（第２色）の膜及び青色系（第３色）の膜の三刺激値「Ｘ、Ｙ、Ｚ」を前記赤色系膜の場合と同様にして測定したときの値を示す。「Ｘred,orthogonal、Ｙred,orthogonal、Ｚred,orthogonal」、「Ｘgreen,orthogonal、Ｙgreen,orthogonal、Ｚgreen,orthogonal」、「Ｘblue,orthogonal、Ｙblue,orthogonal、Ｚblue,orthogonal」は、偏光軸が互いに直交するときの赤色系の膜、緑色系の膜、及び青色系の膜の三刺激値「Ｘ、Ｙ、Ｚ」を前記平行の場合と同様にして測定したときの値を示す。
【００５８】
この特性（１）に関してさらに詳細に説明すると、前記三刺激値「Ｘ、Ｙ、Ｚ」は国際照明委員会（ＣＩＥ：Commission Internationale del'Eclairage）が定めたものである。また前記白色座標（ｕ’white，ｖ’white）及び黒色座標（ｕ’black，ｖ’black）はＣＩＥが１９７６年に定めたＵＣＳ（uniform chromaticity scale）色度図における座標（ｕ’，ｖ’）の意味である。そして白色表示座標（ｕ’white，ｖ’white）は、偏光軸を平行にした場合における赤色系膜透過光、緑色系膜透過光、及び青色系膜透過光を均等に混合したとき（白表示）の色座標に対応しており、黒色表示座標（ｕ’black，ｖ’black）は、偏光軸を互いに直交させた場合における赤色系膜透過光、緑色系膜透過光、及び青色系膜透過光を均等に混合したとき（黒表示）の色座標に対応している。
【００５９】
上記特性（１）を示すような感光性樹脂組成物セットを用いると、カラーフィルタとした段階で白表示と黒表示のバランスが適切となっており、白表示から黒表示に至るまでの間で色度のズレが少なくなっており、液晶表示装置において偏光フィルムの調整や各色画素ごとの調整を軽減することができる。
【００６０】
白色表示座標（ｕ’white，ｖ’white）及び黒色表示座標（ｕ’black，ｖ’black）は、好ましくは座標Ｐ2（０．１８、０．５１）、座標Ｑ2（０．２４、０．５１）、座標Ｒ2（０．２２、０．４３）、座標Ｓ2（０．１６、０．４３）の四座標を結ぶ直線の範囲内であり、さらに好ましくは座標Ｐ3（０．１９、０．５１）、座標Ｑ3（０．２３、０．５１）、座標Ｒ3（０．２１、０．４４）、座標Ｓ3（０．１７、０．４４）の四座標を結ぶ直線の範囲内である（図２参照）。
【００６１】
なお色度ズレ防止を簡便にする観点からは座標間距離＝［（ｕ’black−ｕ’white）2＋（ｖ’black−ｖ’white）2］0.5は短いほど望ましいものの、黒色表示の色温度を高める場合には座標間距離は短すぎないことが推奨される。この場合、該座標間距離は、１×１０-3以上程度、好ましくは５×１０-3以上程度、さらに好ましくは１０×１０-3以上程度であることが推奨される。
【００６２】
本発明の感光性樹脂組成物セットは、さらに下記特性（２）を備えているのが好ましい。
【００６３】
特性（２）
特性（１）と同様にして白表示座標（ｕ’white，ｖ’white）と黒表示座標（ｕ’black，ｖ’black）を求めたとき、該白表示座標（ｕ’white，ｖ’white）と黒表示座標（ｕ’black，ｖ’black）とを結ぶ軌跡（ＣＩＥ  １９７６  ＵＣＳ色度図上の軌跡）が黒体軌跡と略平行（完全な平行を含む）となること。
【００６４】
感光性樹脂組成物セットがこの特性（２）を示す場合には、色度ズレの防止がさらに簡便となる。
【００６５】
また本発明の感光性樹脂組成物セットは、上記特性（２）と共に、又は上記特性（２）に代えて下記特性（３）を備えていてもよい。
【００６６】
特性（３）
特性（１）と同様にして黒表示座標（ｕ’black，ｖ’black）を求めたとき、該黒表示座標（ｕ’black，ｖ’black）の相関色温度が５０００Ｋ以上、好ましくは５５００Ｋ以上、さらに好ましくは６０００Ｋ以上であること。なお相関色温度は、２５０００Ｋ以下（特に２００００Ｋ以下）程度であることが多い。
【００６７】
従来の感光性樹脂組成物セットは、コントラストが最も高くなるように設定されているが、このような感光性樹脂組成物セットを用いると黒表示座標（ｕ’black，ｖ’black）が白表示座標（ｕ’white，ｖ’white）からみて紫色方向（黒体軌跡と概略直交する方向）に大きくシフトし、黒色表示座標（ｕ’black，ｖ’black）の相関色温度が高くならない。特性（３）を有するような樹脂組成物セットを用いれば、黒色表示座標の相関色温度をも向上できる。
【００６８】
なお本発明の感光性樹脂組成物セットは、従来の感光性樹脂組成物セットと比べても、輝度Ｙwhiteが低下する心配はない。
【００６９】
また、本発明の感光性樹脂組成物セットは、さらに、以下の特性（４）及び／又は特性（５）を備えることが好ましい。
【００７０】
特性（４）
ＣＩＥ（国際照明委員会）で定められた標準の光C（CIE Standard illuminant C）の色度座標を（ｕ’C，ｖ’C）とすると、下記式
座標間距離ｄC＝［（ｕ’C−ｕ’white）2＋（ｖ’C−ｖ’white）2］0.5+［（ｕ’C−ｕ’black）2＋（ｖ’C−ｖ’black）2］0.5
によって算出される座標間距離ｄCが７５×１０−３以下である。ここで、（ｕ’C，ｖ’C）＝（0.200886，0.460892）である。
【００７１】
特性（５）
ＣＩＥ（国際照明委員会）で定められた標準の光D６５(CIE Standard illuminant D65)の色度座標を（ｕ’D65，ｖ’D65）とすると、下記式
座標間距離ｄD65＝［（ｕ’D65−ｕ’white）2＋（ｖ’D65−ｖ’white）2］0.5+［（ｕ’D65−ｕ’black）2＋（ｖ’D65−ｖ’black）2］0.5
によって算出される座標間距離ｄD65が６０×１０−３以下である。  ここで、（ｕ’D65，ｖ’D65）＝（0.197845，0.468369）である。
【００７２】
これらの特性（４）や（５）を備えると、白表示から黒表示に至るまでの間で色度のズレが一層少なくなる。
【００７３】
また、本発明の感光性樹脂組成物セットは以下の特性（６）及び／又は（７）を備えることが好ましい。
【００７４】
特性（６）
ＣＩＥ（国際照明委員会）で定められた標準の光C（CIE Standard illuminant C）の逆数相関色温度をRCとし、白色表示座標（ｕ’white，ｖ’white）に対応する逆数相関色温度をRwhiteとし、黒色表示座標（ｕ’black，ｖ’black）に対応する逆数相関色温度をRblackとしたときに、（｜Rwhite−RC｜＋｜Rblack−RC｜）≦９０MK−１を満たす。ここで、RC[MK-1]＝１０６／６７７４である。
【００７５】
特性（７）
ＣＩＥ（国際照明委員会）で定められた標準の光D65(CIE Standard illuminant D65)の逆数相関色温度をRD65とし、白色表示座標（ｕ’white，ｖ’white）に対応する逆数相関色温度をRwhiteとし、黒色表示座標（ｕ’black，ｖ’black）に対応する逆数相関色温度をRblackとしたときに、（｜Rwhite−RD65｜＋｜Rblack−RD65｜）≦９０MK−１を満たす。
ここで、RD65[MK-1]＝１０６／６５０４である。
【００７６】
なお、特性（６），（７）において、各色度座標に対応する逆数相関色温度Rwhite、Rblackは、まず色度座標に対応する相関色温度を求め、この相関色温度の逆数に１０６を乗することにより容易に求めることができる。相関色温度は、各色度座標から公知の線図や近似式によって求めたり、三刺激値Ｘ，Ｙ，Ｚを介して次式等によって容易に求めることができる。
【００７７】
ここで、逆数相関色温度は、１０6を相関色温度で割った値であり、約５．５ＭＫ-1程度異なれば色温度の違いを識別可能であるといわれている。ここで相関色温度は、下記式によって求めることができる。
【００７８】
Ｔ＝−４３７ｎ3＋３６０１ｎ2−６８６１ｎ＋５５１４．３１
上記式中、ｎは、式ｎ＝（ｘ−０．３３２）／（ｙ−０．１８５８）によって求まる値である。また前記ｘ及びｙは、三刺激値「Ｘ、Ｙ、Ｚ」に基づいて下記式によって求まる値である。
【００７９】
ｘ＝Ｘ／（Ｘ＋Ｙ＋Ｚ）
ｙ＝Ｙ／（Ｘ＋Ｙ＋Ｚ）
上記逆数相関色温度の差が小さいほど、色度ズレの防止がさらに簡便となる。
【００８０】
これらの特性（６）や（７）を備えると、白表示から黒表示に至るまでの間で色度のズレが一層少なくなる。
【００８１】
また、本発明の感光性樹脂組成物セットは以下の特性（８）を備えることが好ましい。
【００８２】
特性（８）
Ｘred,parallel、Ｙred,parallel、Ｚred,parallelにより定められる赤色の色度座標、Ｘgreen,parallel、Ｙgreen,parallel、Ｚgreen,parallelにより定められる緑色の色度座標、及びＸblue,parallel、Ｙblue,parallel、Ｚblue,parallelにより定められる青色の色度座標をCIE  1976のUCS色度図上にプロットして作成した三角形の面積は、NTSC(National Television System Committee)のRGB の各色の色度座標を前記UCS色度図上にプロットして作成した三角形の面積に対して、７０〜２１５％、好ましくは、８０〜１８０％である（図３参照）。
【００８３】
ここで、各色の色度座標（ｕ’，ｖ’）は、
ｕ’＝４Ｘ／（Ｘ＋１５Ｙ＋３Ｚ）
ｖ’＝９Ｙ／（Ｘ＋１５Ｙ＋３Ｚ）
により求めることができる。
【００８４】
このような特性（８）を有すると、極めて色再現性のよい液晶テレビジョンディスプレイ等のカラー表示装置を提供することができる。
【００８５】
上記のような特性（１）〜（８）を示す感光性樹脂組成物セット（赤色系感光性樹脂組成物、緑色系感光性樹脂組成物、及び青色系感光性樹脂組成物のセット）は、少なくとも１つの感光性樹脂組成物の着色材料等を、残りの感光性樹脂組成物に合わせて調整することによって得ることができる。
【００８６】
具体的には、例えば、各色の感光性樹脂組成物を製膜して各色の樹脂組成物膜を得、樹脂組成物膜をそれぞれ一対の偏光板に挟み、偏光板の偏光軸が互いに平行となる場合と互いに直交する場合とに分けて各色の樹脂組成物膜毎にＣＩＥ（国際照明委員会）１９３１表色系の三刺激値「Ｘ，Ｙ，Ｚ」を測定し、白色表示座標（ｕ’white，ｖ’white）及び黒色表示座標（ｕ’black，ｖ’black）を上式により取得し、第１色に対応する赤色の色度座標(色度)、第２色に対応する緑色の色度座標(色度)及び第３色に対応する青色の色度座標(色度)を変更することなく、白色表示座標と黒色表示座標との間の距離が小さくなるように少なくとも何れかの感光性樹脂組成物の成分の調整をすればよい。各色度座標は特性（８）の場合と同様にして定められる。成分の調整方法は特に限定されないが、例えば、着色顔料の種類の変更や、着色顔料の配合比の変更等が挙げられる。
【００８７】
また、次のような方法により調整することも好適である。具体的には、この調整方法は、製膜工程と、測定工程と、コントラスト取得工程と、調整工程とを含んでいる。
【００８８】
製膜工程では、第１色の感光性樹脂組成物、第２色の感光性樹脂組成物及び第３色の感光性樹脂組成物を有するカラーフィルタ用感光性樹脂組成物セットの各色の感光性樹脂組成物を製膜して各色の樹脂組成物膜を得る。
【００８９】
測定工程では、樹脂組成物膜をそれぞれ一対の偏光板に挟み、偏光板の偏光軸が互いに平行となる場合と互いに直交する場合とに分けて各色の樹脂組成物膜毎にＣＩＥ（国際照明委員会）１９３１表色系の三刺激値「Ｘ、Ｙ、Ｚ」の内のＹを測定する。
【００９０】
コントラスト取得工程では、各樹脂組成物膜についてのコントラストＴred，Ｔgreen，Ｔblueを次式
Ｔred＝Ｙred,parallel／Ｙred,orthogonal
Ｔgreen＝Ｙgreen,parallel／Ｙgreen,orthogonal
Ｔblue＝Ｙblue,parallel／Ｙblue,orthogonal
により取得する。
【００９１】
最後に、調整工程では、第１色としての赤色の色度座標（色度）、第２色としての緑色の色度座標(色度)及び第３色としての青色の色度座標(色度)を変更することなく、各樹脂組成物膜間におけるコントラストのバランスを向上させるように少なくとも何れかの感光性樹脂組成物の成分の調整をする。各色度座標は特性（８）の場合と同様にして定められる。
【００９２】
成分の調整とは、具体的には、感光性樹脂組成物における着色材料の調整、感光性樹脂組成物への体質顔料の追加、感光性樹脂組成物への蛍光を発する成分の添加等が挙げられる。
【００９３】
より具体的には、例えば、上記特性（１）を示すように少なくとも１つの感光性樹脂組成物Ｘの着色材料を調整した後、必要に応じて特性（２）〜（８）の特性を示すように少なくとも１つの感光性樹脂組成物Ｙの着色材料を調整する。なお調整対象とする前記感光性樹脂組成物Ｘと感光性樹脂組成物Ｙは同じであってもよく異なっていてもよい。
【００９４】
具体的な着色材料の調整手段は種々挙げられ、特に限定されるものではないが、例えば、感光性樹脂組成物間のコントラストのバランスをとるように着色材料を調整（調製）することが推奨される。コントラストのバランスをとれば、上記特性（１）〜（８）を達成できる。
【００９５】
コントラストのバランスをとる場合、着色材料の種類に応じて種々の方法が採用できる。例えば着色材料が少なくとも着色顔料で構成されている場合、該着色顔料の平均粒径を調整することによってコントラストのバランスをとってもよく、着色顔料と体質顔料（無着色顔料）とを組み合わせることによってコントラストのバランスをとってもよく、着色顔料に加えて蛍光を発する成分も含有させることによってコントラストのバランスをとってもよい。また着色材料が着色染料のみで構成されている場合であっても、蛍光を発する成分を含有させることによってコントラストのバランスをとることができる。なお前記平均粒径の調整、体質顔料の併用、蛍光を発する成分の併用は、いずれか一つを採用してもよく、複数を適宜組み合わせて採用してもよい。以下、それぞれの手段についてさらに詳細に説明する。
【００９６】
［平均粒径の調整］
コントラストを極力高くすることを目的とする従来の感光性樹脂組成物セットでは、各色の平均粒径も小さいものとなっていたが、平均粒径が比較的大きめの着色顔料を使用することによってコントラストのバランスをとることができる。具体的には、例えば、最もコントラストが高い膜に対応する感光性樹脂組成物についてその着色顔料の平均粒径を大きくする。これにより、その感光性樹脂組成物を製膜してなる樹脂組成物膜のコントラストが低下するので、各膜間のコントラストのバランスをとることができる。なお平均粒径が大きくなりすぎると、カラーフィルタとしたときの全体のコントラストが著しく低下してしまうため、樹脂組成物間（画素間）のコントラストのバランスと、カラーフィルタとしたときの全体のコントラストを両立できる範囲で、平均粒径を調整することが推奨される。
【００９７】
一方、カラーフィルタ全体のコントラストＴａｌｌ（後述）を高くする観点からは、最もコントラストが低い膜に対応する感光性樹脂組成物についてその着色顔料の平均粒径を小さくすることが極めて好ましい。こうすると、その感光性樹脂組成物を製膜してなる感光性樹脂組成膜のコントラストが向上し、これにより各膜間のコントラストのバランスをとることができる。
【００９８】
なお平均一次粒径の調整には、平均粒径が異なる着色顔料［カラーインデックス（Ｃ．Ｉ．；color index）番号が同一のもの同士であってもよい］を混合するのが簡便である。平均粒径もまた、組成物特性（１）〜（８）のいずれを達成するか、体質顔料や蛍光を発する成分の併用の有無、混合する着色顔料の数などに応じて適宜設定されるが、例えば、２つの着色顔料を混合する場合、平均粒径が５０〜２００ｎｍ程度（好ましくは５３〜１５０ｎｍ程度、さらに好ましくは５５〜１００ｎｍ程度）の着色顔料と、平均粒径が１００〜３００ｎｍ程度（好ましくは１０５〜２００ｎｍ程度、さらに好ましくは１１０〜１５０ｎｍ程度）の着色顔料とを混合することが多い。
【００９９】
なお平均粒径は、粒子の短軸長と長軸長の平均を意味する。具体的には、透過型電子顕微鏡を用いて撮影した写真からランダムに顔料粒子を５０個選択し、これら選択粒子の短軸長の平均及び長軸長の平均を求め、該平均短軸長と平均長軸長の平均を算出することによって求めることができる。
【０１００】
［体質顔料（無着色顔料）の併用］
コントラストを極力高くすることを目的とする従来の感光性樹脂組成物セットでは、コントラストを低下するような体質顔料の併用は行われていなかったが、体質顔料を併用することによってコントラストのバランスをとることができる。具体的には、例えば、最もコントラストが高い膜に対応する感光性樹脂組成物について、さら体質顔料を添加すればよい。これにより、その感光性樹脂組成物を製膜してなる樹脂組成物膜のコントラストが低下するので、各膜間のコントラストのバランスをとることができる。このとき、体質顔料の効果を発揮するためには、体質顔料が添加される感光性樹脂組成物は着色顔料を含んでいることが好ましい。
【０１０１】
体質顔料の粒径は、ミー（Ｍｉｅ）散乱を引き起こす程度の粒径から選択でき、例えば緑色系組成物に配合する場合には１００ｎｍ以上（好ましくは１５０ｎｍ以上、さらに好ましくは２００ｎｍ以上）、４００ｎｍ以下（好ましくは３００ｎｍ以下、さらに好ましくは２８０ｎｍ以下）程度の範囲から選択できる。
【０１０２】
体質顔料の配合量は、組成物特性（１）〜（８）のいずれを達成するか、平均粒径を調整するか否か、蛍光を発する成分の併用の有無、体質顔料の粒径などに応じて適宜設定されるが、体質顔料の配合量は、樹脂組成物中の固形分量を１００質量部としたとき、例えば０．０１％以上（好ましくは０．０１５％以上、さらに好ましくは０．０２％以上）程度の範囲から選択することが多い。なお体質顔料の配合量が多くなりすぎると、カラーフィルタとしたときの全体のコントラストが著しく低下してしまうため、樹脂組成物間（画素間）のコントラストのバランスと、カラーフィルタとしたときの全体のコントラストを両立できる範囲で、体質顔料量の上限を設定することが推奨される。体質顔料の配合量は、樹脂組成物中の固形分量を１００質量部としたとき、例えば０．１％以下（好ましくは０．０８％以下、さらに好ましくは０．０５％以下）程度とすることが多い。
【０１０３】
なお体質顔料としては、公知の種々の体質顔料が使用できるが、例えば後述する無機顔料のうち無着色のもの（酸化アルミニウム、二酸化チタンなど）が使用できる。
【０１０４】
［蛍光を発する成分］
コントラストを極力高くすることを目的とする従来の感光性樹脂組成物セットでは蛍光を発する成分は使用されていなかったが、蛍光を発する成分を併用することによってコントラストのバランスをとることができる。具体的には、例えば、最もコントラストが高い膜に対応する感光性樹脂組成物について、さら蛍光を発する成分を添加すればよい。これにより、その感光性樹脂組成物を製膜してなる樹脂組成物膜のコントラストが低下するので、各膜間のコントラストのバランスをとることができる。
【０１０５】
蛍光を発する成分としては、蛍光顔料、蛍光染料などが挙げられる。蛍光顔料は、色素型、樹脂型のものなどが使用でき、該色素型のものとしては、アゾ系色素顔料、フタロシアニン系色素顔料、アントラキノン系色素顔料、キナクリドン系色素顔料、イソインドリノン系色素顔料、チオインジゴ系色素顔料、ペリレン系色素顔料、ジオキサジン系色素顔料（好ましくはアゾ系色素顔料、イソインドリノン系色素顔料）から選択できる。色素型の好ましい蛍光顔料は、Ｃ．Ｉ．ピグメントイエロー１３９、１８５などである。
【０１０６】
樹脂型のものとしては、樹脂マトリックス中に蛍光染料が分散又は溶解しているものが使用できる。前記熱硬化樹脂としては、尿素樹脂、メラミン樹脂、ベンゾグアナミン樹脂、アクリル樹脂、塩化ビニル樹脂、アルキド樹脂、アリルスルホン樹脂、フェノール樹脂などが挙げられる。好ましい樹脂型蛍光顔料は、熱硬化性樹脂のマトリックス中に蛍光染料が溶解しているものである。樹脂可溶性の蛍光染料としては、ローダミンＢ、ローダミン６Ｇなどのキサンテン系色素、４−ジシアノメチレン−２−メチル−６−（ｐ−ジメチルアミノスチルリン）−４Ｈ−ピラン（ＣＭＤ）などのシアニン系色素、１−エチル−２−（４−（ｐ−ジメチルアミノフェニル）−１，３−ブタジエニル）ピリジウム−パーコラレイト（ピリジン１）などのピリジン系色素、オキサジン系色素、クリセン系色素、チオフラビン系色素、ペリレン系色素、ピレン系色素、アントラセン系色素、アクリドン系色素、アクリジン系色素、フルオレン系色素、ターフェニル系色素、エテン系色素、ブタジエン系色素、ヘキサトリエン系色素、オキサザール系色素、クマリン系色素、スチルベン系色素、ジ−及びトリフェニルメタン系色素、チアゾール系色素、チアジン系色素、ナフタルイミド系色素、アントラキノン系色素などが挙げられる。好ましい蛍光染料は、ローダミンＢ、ローダミン６Ｇなどのキサンテン系色素、クマリン系色素、ナフタルイミド系色素などである。
【０１０７】
蛍光を発する成分の配合量は、組成物特性（１）〜（８）のいずれを達成するか、平均粒径の調整の有無、体質顔料の併用の有無、蛍光を発する成分の種類などに応じて適宜設定されるが、着色成分全体を１００質量部としたとき、例えば、０．０５質量部以上（好ましくは０．１質量部以上、さらに好ましくは０．５質量部以上）程度の範囲から選択することが多い。なお蛍光を発する成分の配合量が多くなりすぎると、カラーフィルタとしたときの全体のコントラストが著しく低下してしまうため、樹脂組成物間（画素間）のコントラストのバランスと、カラーフィルタとしたときの全体のコントラストを両立できる範囲で、蛍光を発する成分の量の上限を設定することが推奨される。蛍光を発する成分の配合量は、着色成分全体を１００質量部としたとき、例えば、３質量部以下（好ましくは２質量部以下、さらに好ましくは１．５質量部以下）程度とすることが多い。
【０１０８】
なお本発明で使用する各感光性樹脂組成物（赤色系感光性樹脂組成物、緑色系感光性樹脂組成物、青色系感光性樹脂組成物）は、いずれも、上記特徴を有する以外は顔料を分散した公知のレジスト形成用感光性樹脂組成物と同一の特徴を有していてもよく、通常は、着色材料（特に着色顔料。染料が含まれていても良い）、バインダー樹脂、光重合性化合物、光重合開始剤、及び必要により他の添加剤が配合されている。なお上述したように本発明の感光性樹脂組成物では、さらに体質顔料が配合されている場合もあれば、蛍光を発する成分が配合されている場合もある。またこれら各成分は、溶剤に溶解又は分散されている。
【０１０９】
前記着色顔料としては、有機顔料（以下、着色有機顔料という）、無機顔料（以下、着色無機顔料という）などが含まれ、顔料分散レジストに通常用いられるものを使用するのが簡便である。なお無機顔料としては、一般に、金属酸化物や金属錯塩などの金属化合物が使用され、具体的には、鉄、コバルト、アルミニウム、カドミウム、鉛、銅、チタン、マグネシウム、クロム、亜鉛、アンチモンなどの金属の酸化物又は複合金属酸化物などが挙げられるが、これらのうち着色しているものを着色無機顔料として使用する。
【０１１０】
着色有機顔料としては、例えば、カラーインデックス（The Society of Dyers and Colourists 出版）で、ピグメント（Pigment）に分類されている化合物が
挙げられる。具体的には、以下のようなカラーインデックス（Ｃ.Ｉ.）番号の化合物が例示できるが、これらに限定されるわけではない。
【０１１１】
Ｃ．Ｉ．ピグメントイエロー  ２０，２４，３１，５３，８３，８６，９３，９４，１０９，１１０，１１７，１２５，１３７，１３８，１３９，１４７，１４８，１５０，１５３，１５４，１６６，１７３，１８０および１８５など；
Ｃ．Ｉ．ピグメントオレンジ  １３，３１，３６，３８，４０，４２，４３，５１，５５，５９，６１，６４，６５および７１など；
Ｃ．Ｉ．ピグメントレッド  ９，９７，１０５，１２２，１２３，１４４，１４９，１６６，１６８，１７６，１７７，１８０，１９２，２１５，２１６，２２４，２４２，２５４，２５５および２６４など；
Ｃ．Ｉ．ピグメントバイオレット  １４，１９，２３，２９，３２，３３，３６，３７および３８など；
Ｃ．Ｉ．ピグメントブルー  １５（１５：３，１５：４，１５：６など），２１，２２，２８，６０，６４および７６など；
Ｃ．Ｉ．ピグメントグリーン  ７，１０，１５，２５，３６および４７など；  Ｃ．Ｉ．ピグメントブラウン  ２８など；
Ｃ．Ｉ．ピグメントブラック  １および７など。
【０１１２】
前記着色顔料を含む着色材料は、それぞれ単独で又は２種以上組み合わせて用いることができる。着色材料は、感光性樹脂組成物中の全固形分量を基準に、通常５〜６０質量％、好ましくは１０〜５５質量％の範囲で用いられる。着色材料が、前記所定範囲内にあれば、薄膜にしても画素の色濃度が十分であり、現像時に非画素部の抜け性が低下することがないため、残渣が発生しにくい傾向があり、好ましい。
【０１１３】
バインダー樹脂としては、アルカリ溶解性を有し、また着色材料の分散媒として作用するものを使用できる。好ましいバインダー樹脂は、不飽和カルボン酸類（酸無水物を含む意である）を構成モノマーとする重合体が挙げられ、不飽和カルボン酸類の共重合体が特に好ましい。
【０１１４】
前記不飽和カルボン酸類としては、例えば、アクリル酸、メタクリル酸などが好適に使用される。これらアクリル酸およびメタクリル酸は、単独で又は両者を組み合わせて用いることができる。またこれらアクリル酸やメタクリル酸に加えて、クロトン酸、イタコン酸、マレイン酸、フマル酸などの他の不飽和カルボン酸（又はその酸無水物）を併用してもよい。さらにα−（ヒドロキシメチル）アクリル酸などのように同一分子中にヒドロキシル基およびカルボキシル基を有するモノマーも併用できる。
【０１１５】
バインダー樹脂のうち不飽和カルボン酸類に由来する構成単位の存在量は、通常１０〜５０質量％、好ましくは１５〜４０質量％程度である。不飽和カルボン酸類に由来する構成単位が前記所定の範囲内であれば、現像液への溶解性が十分となるため、未露光部の基板上に残渣が発生することなく、また現像時に露光部の画素部分の膜減りが生じることがなく画素全体が剥離することがない傾向にあり、好ましい。
【０１１６】
前記不飽和カルボン酸類と共に共重合体を構成するモノマーとしては、例えば、（メタ）アクリル酸エステルが挙げられる。（メタ）アクリル酸エステルとしては、具体的には、メチル（メタ）アクリレート、エチル（メタ）アクリレート、ブチル（メタ）アクリレート、ベンジル（メタ）アクリレート、２−ヒドロキシエチル（メタ）アクリレートおよびアミノエチル（メタ）アクリレートなどの（メタ）アクリル酸の置換又は無置換アルキルエステル；
シクロペンチル（メタ）アクリレート、シクロヘキシル（メタ）アクリレート、メチルシクロヘキシル（メタ）アクリレート、シクロヘプチル（メタ）アクリレート、シクロオクチル（メタ）アクリレート、メンチル（メタ）アクリレート、シクロペンテニル（メタ）アクリレート、シクロヘキセニル（メタ）アクリレート、シクロヘプテニル（メタ）アクリレート、シクロオクテニル（メタ）アクリレート、メンタジエニル（メタ）アクリレート、シクロペンタジエニル（メタ）アクリレート、イソボルニル（メタ）アクリレート、ピナニル（メタ）アクリレート、トリシクロデシル（メタ）アクリレート、トリシクロデシルオキシエチル（メタ）アクリレート、アダマンチル（メタ）アクリレート、ノルボルネニル（メタ）アクリレート、ピネニル（メタ）アクリレート、ジシクロペンテニル（メタ）アクリレートおよびジシクロペンテニルオキシエチル（メタ）アクリレートなどの脂環式基を有する（メタ）アクリル酸エステル；
オリゴエチレングリコールモノアルキル（メタ）アクリレートなどの鎖状エーテル基を有する（メタ）アクリル酸エステル；
グリシジル（メタ）アクリレート、オキセタン（メタ）アクリレートなどの環状エーテル基を有する（メタ）アクリル酸エステルなどが挙げられる。好ましいモノマーには、（メタ）アクリル酸の無置換又は置換アルキルエステル、脂環式基を有する（メタ）アクリル酸エステルが含まれ、特にメチル（メタ）アクリレート、ベンジル（メタ）アクリレートが含まれる。
【０１１７】
なお前記不飽和カルボン酸類と共に共重合体を構成するモノマーとしては、（メタ）アクリル酸エステルが好ましいものの、該（メタ）アクリル酸エステルと共に又は該（メタ）アクリル酸エステルに代えて、他のモノマーを使用してもよい。かかる他のモノマーとしてはスチレン、α−メチルスチレン、ビニルトルエンなどの芳香族ビニル化合物；
酢酸ビニルおよびプロピオン酸ビニルなどのカルボン酸ビニルエステル；
（メタ）アクリロニトリルおよびα−クロロアクリロニトリルなどのシアン化ビニル化合物；
Ｎ−フェニルマレイミドなどのマレイミド化合物などが挙げられる。これら他のモノマーは単独で又は２種以上組み合わせて用いることができる。
【０１１８】
バインダー樹脂のポリスチレン換算重量平均分子量は、例えば、５，０００〜１００，０００、好ましくは７，０００〜１００，０００、より好ましくは７，０００〜５０，０００、とりわけ好ましくは７，０００〜３０，０００であるのが望ましい。バインダー樹脂の重量平均分子量が前記所定範囲内にあると、現像時に膜減りが生じにくく、また現像時に非画素部分の抜け性が良好である傾向にあり、好ましい。
【０１１９】
バインダー樹脂は、感光性樹脂組成物中の全固形分量に対して、通常、５〜９０質量％、好ましくは１０〜７０質量％の範囲で含有される。バインダー樹脂量が前記所定範囲内であると、現像液への溶解性が十分であり、非画素部分の基板上に現像残渣が発生しにくく、また現像時に露光部の画素部分の膜減りが生じにくく、非画素部分の抜け性が良好な傾向にあり、好ましい。
【０１２０】
光重合性化合物としては、光および後述する光重合開始剤の作用で重合しうる限り特に限定されず、例えば、単官能モノマーの他、２官能モノマー、３官能以上のモノマーなどが使用できる。
【０１２１】
単官能モノマーとしては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドンなどが挙げられる。
【０１２２】
２官能モノマーとしては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル、３−メチルペンタンジオールジ（メタ）アクリレートなどが挙げられる。
【０１２３】
３官能以上のモノマーとしては、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどが挙げられる。
【０１２４】
好ましい光重合性化合物は、２官能以上のモノマーである。
【０１２５】
光重合性化合物は、感光性樹脂組成物中のバインダー樹脂および光重合性化合物の合計１００質量部に対して、通常１〜６０質量部、好ましくは５〜５０質量部の範囲で含有される。光重合性化合物の量が前記範囲であると、画素部の強度や平滑性が良好になる傾向があり、好ましい。
【０１２６】
光重合開始剤としては、トリアジン化合物、ケトン化合物（アセトフェノン化合物など）又はその誘導体、ビイミダゾール化合物、オキシム系化合物及び多官能チオール化合物の少なくとも一種を含んでなる開始剤系が好適に使用される。これら開始剤を用いて得られる感光性樹脂組成物は高感度となり、また形成される膜はその画素部の強度や表面平滑性が良好となる。光重合開始剤は、単独でも複数を組み合わせて使用しても差し支えない。
【０１２７】
前記トリアジン化合物としては、例えば、２，４−ビス（トリクロロメチル）−６−(４−メトキシフェニル)−１，３，５−トリアジン、２，４−ビス（トリクロロメチル）−６−(４−メトキシナフチル)−１，３，５−トリアジン、２，４−ビス（トリクロロメチル）−６−ピペロニル−１，３，５−トリアジン、２，４−ビス（トリクロロメチル）−６−(４−メトキシスチリル)−１，３，５−トリアジン、２，４−ビス（トリクロロメチル）−６−［２−（５−メチルフラン−２−イル）エテニル］−１，３，５−トリアジン、２，４−ビス（トリクロロメチル）−６−［２−（フラン−２−イル）エテニル］−１，３，５−トリアジン、２，４−ビス（トリクロロメチル）−６−［２−（４−ジエチルアミノ−２−メチルフェニル）エテニル］−１，３，５−トリアジン、２，４−ビス（トリクロロメチル）−６−［２−（３，４−ジメトキシフェニル）エテニル］−１，３，５−トリアジンなどが挙げられる。
【０１２８】
前記ケトン化合物又はその誘導体としては、例えば、ジエトキシアセトフェノン、２−ヒドロキシ−２−メチル−１−フェニルプロパン−１−オン、ベンジルジメチルケタール、２−ヒドロキシ−１−［４−（２−ヒドロキシエトキシ）フェニル］−２−メチルプロパン−１−オン、１−ヒドロキシシクロヘキシルフェニルケトン、２−メチル−１−（４−メチルチオフェニル）−２−モルホリノプロパン−１−オン、２−（４−メチルベンジル）−２−モルホリノ−１−（４−メチルチオフェニル）プロパン−１−オン、２−ベンジル−２−ジメチルアミノ−１−（４−モルホリノフェニル）ブタン−１−オン、２−ヒドロキシ−２−メチル−１−［４−（１−メチルビニル）フェニル］プロパン−１−オンのオリゴマーなどが例示できる。また２−オクタンジオン，１−［４−（フェニルチオ）フェニル］−，２−（ｏ−ベンゾイルオキシム）なども使用できる。
【０１２９】
また前記ビイミダゾール化合物としては、例えば、２，２’−ビス（２−クロロフェニル）―４，４’，５，５’−テトラフェニルビイミダゾール、２，２’−ビス（２、３−ジクロロフェニル）―４，４’，５，５’−テトラフェニルビイミダゾール［例えば特開平９−１９７１１８号公報（特許文献３）及び特開２００１−１１６９１８号公報（特許文献５）参照］、２，２’−ビス（２−クロロフェニル）―４，４’，５，５’−テトラフェニルビイミダゾール、２，２’−ビス（２−クロロフェニル）―４，４’，５，５’−テトラ（アルコキシフェニル）ビイミダゾール、２，２’−ビス（２−クロロフェニル）―４，４’，５，５’−テトラ（ジアルコキシフェニル）ビイミダゾール、２，２’−ビス（２−クロロフェニル）―４，４’，５，５’−テトラ（トリアルコキシフェニル）ビイミダゾール（例えば特開平６−７５３７２号公報及び特開平６−７５３７３号公報参照）、４，４’５，５’−位のフェニル基がカルボアルコキシ基により置換されているイミダゾール化合物（特公昭４８−３８４０３号公報参照）などが挙げられる。好ましいビイミダゾール化合物は、２，２’−ビス（２−クロロフェニル）―４，４’，５，５’−テトラフェニルビイミダゾール、２，２’−ビス（２、３−ジクロロフェニル）―４，４’，５，５’−テトラフェニルビイミダゾールなどである。
【０１３０】
オキシム化合物としては、Ｏ−アシルオキシム系化合物が挙げられ、その具体例としては、１−（４−フェニルスルファニル−フェニル）−ブタン−１，２−ジオン２−オキシム−Ｏ−ベンゾアート、１−（４−フェニルスルファニル−フェニル）−オクタン−１，２−ジオン ２−オキシム−Ｏ−ベンゾアート、１−（４−フェニルスルファニル−フェニル）−オクタン−１−オンオキシム−Ｏ−アセタート、１−（４−フェニルスルファニル−フェニル）−ブタン−１−オンオキシム−Ｏ−アセタート等が挙げられる。
【０１３１】
前記多官能チオール化合物は、分子中にチオール基を複数有する化合物であり、特に脂肪族炭素にチオール基が結合する脂肪族多官能チオール化合物が好ましい。本発明に使用される脂肪族多官能チオールとしては、例えば、ヘキサンジチーオル、デカンジチオール、１，４−ジメチルメルカプトベンゼンなど；ブタンジオールビスチオプロピオネート、ブタンジオールビスチオグリコレート、エチレングリコールビスチオグリコレート、トリメチロールプロパントリスチオグリコレ−ト、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネートなどの多価ヒドロキシ化合物の多価チオグリコレート又は多価チオプロピオネートなどが挙げられる。好ましい脂肪族多官能チオールには、トリメチロールプロパントリスチオプロピオネート、トリメチロールプロパントリスチオグリコレート、ペンタエリスリトールテトラキスチオプロピオネートなど、とりわけペンタエリスリトールテトラキスチオプロピオネートが含まれる。
【０１３２】
また本発明の効果を損なわない程度であれば、この分野で通常用いられている光重合開始剤等を併用することができ、例えば、ベンゾイン系、ベンゾフェノン系、チオキサントン系、アントラセン系、およびその他の開始剤が挙げられる。これらその他の開始剤は、それぞれ単独で又は２種以上組み合わせて用いることができる。
【０１３３】
前記ベンゾイン系光重合開始剤としては、例えば、ベンゾイン、ベンゾインメチルエーテル、ベンゾインエチルエーテル、ベンゾインイソプロピルエーテル、ベンゾインイソブチルエーテルなどが挙げられる。
【０１３４】
ベンゾフェノン系光重合開始剤としては、例えば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（tert−ブチルパーオキシカルボニル）ベンゾフェノン、２，４，６−トリメチルベンゾフェノンなどが挙げられる。
【０１３５】
チオキサントン系光重合開始剤としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【０１３６】
アントラセン系光重合開始剤としては、例えば、９，１０−ジメトキシアントラセン、２−エチル−９，１０−ジメトキシアントラセン、９，１０−ジエトキシアントラセン、２−エチル−９，１０−ジエトキシアントラセンなどが挙げられる。
【０１３７】
その他の光重合開始剤としては、例えば、２，４，６−トリメチルベンゾイルジフェニルフォスフィンオキシド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などが挙げられる。
【０１３８】
また光重合開始剤は、光重合開始助剤と組み合わせて使用することもできる。光重合開始助剤を併用すると、得られる着色感光性樹脂組成物は更に高感度となり、これを用いてカラーフィルタを形成する際の生産性が向上するので、より好ましい。光重合開始助剤としては、例えば、アミン系化合物、アルコキシアントラセン系化合物、チオキサントン系化合物などが挙げられ、これら光重合性開始助剤は単独で又は２種以上組み合わせて使用できる。
【０１３９】
アミン系化合物としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン、４，４’−ビス（エチルメチルアミノ）ベンゾフェノンなどが挙げられ、中でも４，４’−ビス（ジエチルアミノ）ベンゾフェノンが好ましい。
【０１４０】
アルコキシアントラセン系化合物としては、例えば、９，１０−ジメトキシアントラセン、２−エチル−９，１０−ジメトキシアントラセン、９，１０−ジエトキシアントラセン、２−エチル−９，１０−ジエトキシアントラセンなどが挙げられる。
【０１４１】
チオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【０１４２】
また光重合開始助剤として市販のものを用いることもでき、例えば、商品名「ＥＡＢ−Ｆ」（保土谷化学工業（株）製）などが挙げられる。
【０１４３】
光重合開始剤および光重合開始助剤の組み合わせとしては、ジエトキシアセトフェノン／４，４’−ビス（ジエチルアミノ）ベンゾフェノン、２−メチル−２−モルホリノ−１−（４−メチルチオフェニル）プロパン−１−オン／４，４’−ビス（ジエチルアミノ）ベンゾフェノン、２−ヒドロキシ−２−メチル−１−フェニルプロパン−１−オン／４，４’−ビス（ジエチルアミノ）ベンゾフェノン、ベンジルジメチルケタール／４，４’−ビス（ジエチルアミノ）ベンゾフェノン、２−ヒドロキシ−２−メチル−１−［４−（２−ヒドロキシエトキシ）フェニル］プロパン−１−オン／４，４’−ビス（ジエチルアミノ）ベンゾフェノン、１−ヒドロキシシクロヘキシルフェニルケトン／４，４’−ビス（ジエチルアミノ）ベンゾフェノン、２−ヒドロキシ−２−メチル−１−［４−（１−メチルビニル）フェニル］プロパン−１−オンのオリゴマー／４，４’−ビス（ジエチルアミノ）ベンゾフェノン、２−ベンジル−２−ジメチルアミノ−１−（４−モルホリノフェニル）ブタン−１−オン／４，４’−ビス（ジエチルアミノ）ベンゾフェノン、２−（４−メチルベンジル）−２−モルホリノ−１−（４−メチルチオフェニル）プロパン−１−オン／４，４’−ビス（ジエチルアミノ）ベンゾフェノン、２−オクタンジオン，１−［４−（フェニルチオ）フェニル］−，２−（ｏ−ベンゾイルオキシム）／４，４’−ビス（ジエチルアミノ）ベンゾフェノンの組み合わせなどが挙げられ、好ましくは２−メチル−２−モルホリノ−１−（４−メチルチオフェニル）プロパン−１−オン／４，４’−ビス（ジエチルアミノ）ベンゾフェノンの組み合わせが挙げられる。
【０１４４】
光重合開始剤の量は、バインダー樹脂および光重合性化合物の合計１００質量部に対して、通常０．１〜４０質量部、好ましくは１〜３０質量部程度である。また光重合開始助剤の量は、バインダー樹脂および光重合性化合物の合計１００質量部に対して、通常０.１〜５０質量部、好ましくは１〜４０質量部程度であ
る。光重合開始剤の量が前記の範囲にあると、着色感光性樹脂組成物が高感度となり、前記の着色感光性樹脂組成物を用いて形成した画素部の強度や、前記の画素の表面における平滑性が良好になる傾向があり、好ましい。しかも光重合開始助剤の量が前記の範囲にあると、得られる着色感光性樹脂組成物の感度がさらに高くなり、前記の着色感光性樹脂組成物を用いて形成するカラーフィルタの生産性が向上する傾向にあり、好ましい。
【０１４５】
溶剤としては、この分野で用いられている各種の溶剤が使用できる。具体的には、エチレングリコールモノメチルエーテル、エチレングリコールモノエチルエーテル、エチレングリコールモノプロピルエーテル、エチレングリコールモノブチルエーテルなどのエチレングリコールモノアルキルエーテル類；
ジエチレングリコールジメチルエーテル、ジエチレングリコールジエチルエーテル、ジエチレングリコールジプロピルエーテル、ジエチレングリコールジブチルエーテルなどのジエチレングリコールジアルキルエーテル類；
メチルセロソルブアセテートおよびエチルセロソルブアセテートのようなエチレングリコールアルキルエーテルアセテート類；
プロピレングリコールモノメチルエーテルアセテート、プロピレングリコールモノエチルエーテルアセテート、プロピレングリコールモノプロピルエーテルアセテート、メトキシブチルアセテート、メトキシペンチルアセテートなどのアルキレングリコールアルキルエーテルアセテート類；
ベンゼン、トルエン、キシレン、メシチレンなどの芳香族炭化水素類；
メチルエチルケトン、アセトン、メチルアミルケトン、メチルイソブチルケトン、シクロヘキサノンなどのケトン類；
エタノール、プロパノール、ブタノール、ヘキサノール、シクロヘキサノール、エチレングリコール、グリセリンなどのアルコール類；
３−エトキシプロピオン酸エチル、３−メトキシプロピオン酸メチルなどのエステル類；
γ−ブチロラクトンのような環状エステル類などが挙げられる。
【０１４６】
これら溶剤は、それぞれ単独で又は２種類以上混合して用いることができる。
【０１４７】
溶剤の使用量は、該溶剤を含む感光性樹脂組成物全体の量を基準に、通常６０〜９０質量％、好ましくは７０〜８５質量％程度である。溶剤の含有量が前記の範囲であると、塗布性が良好になる傾向があり、好ましい。
【０１４８】
本発明の感光性樹脂組成物は、必要に応じて、多の添加剤（例えば、充填剤、高分子化合物、顔料分散剤、密着促進剤、酸化防止剤、紫外線吸収剤、凝集防止材など）を使用してもよい。
【０１４９】
充填剤としては、ガラス、シリカ、アルミナなどが例示できる。
【０１５０】
高分子化合物としては、ポリビニルアルコール、ポリアクリル酸、ポリエチレングリコールモノアルキルエーテル、ポリフルオロアルキルアクリレートなどが例示できる。またエポキシ樹脂などの熱硬化性樹脂、ポリエステル、ポリウレタン等の熱可塑性樹脂なども使用できる。
【０１５１】
顔料分散剤としては、市販の界面活性剤を用いることができ、例えば、シリコーン系、フッ素系、エステル系、カチオン系、アニオン系、ノニオン系、両性などの界面活性剤などが挙げられる。界面活性剤は、それぞれ単独でまたは２種以上を組み合わせて用いられる。該界面活性剤としては、例えば、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類等のウレタン類、ポリエチレンイミン類等のほか、商品名でＫＰ［信越化学工業（株）製］、ポリフロー［共栄化学（株）製］、エフトップ（トーケムプロダクツ社製）、メガファックス［大日本インキ化学工業（株）製］、フロラード［住友スリーエム（株）製］、アサヒガード、サーフロン［以上、旭硝子（株）製］、ソルスパース［ゼネカ（株）製］、ＥＦＫＡ（ＥＦＫＡ  ＣＨＥＭＩＣＡＬＳ社製）、ＰＢ８２１［味の素（株）製］なども使用できる。
【０１５２】
密着促進剤としては、例えば、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシランなどが挙げられる。
【０１５３】
酸化防止剤としては、例えば、２，２’−チオビス（４−メチル−６−tert−ブチルフェノール）、２，６−ジ−tert−ブチル−４−メチルフェノールなどが挙げられる。
【０１５４】
紫外線吸収剤としては、例えば、２−（３−tert−ブチル−２−ヒドロキシ−５−メチルフェニル）−５−クロロベンゾトリアゾール、アルコキシベンゾフェノンなどが挙げられる。
【０１５５】
また凝集剤としては、例えば、ポリアクリル酸ナトリウムが使用できる。
【０１５６】
本発明の各感光性樹脂組成物（赤色系感光性樹脂組成物、緑色系感光性樹脂組成物、青色系感光性樹脂組成物）は、いずれも、例えば以下のようにして調製することができる。すなわち着色材料を予め溶剤と混合し、着色材料の平均粒子径が０.２μｍ以下程度となるまで、ビーズミルなどを用いて分散させる。この際バインダー樹脂の一部又は全部を配合してもよく、必要に応じて顔料分散剤を使用してもよい。得られた分散液（ミルベース）に、バインダー樹脂の残り、光重合性化合物、光重合開始剤、及び必要に応じて使用されるその他の成分、さらには必要により追加の溶剤を、所定の濃度となるように添加し、目的の感光性樹脂組成物を得る。
【０１５７】
（カラーフィルタ）
上記のようにして得られる感光性樹脂組成物セットは、各感光性樹脂組成物を任意の順番で基板に現像してパターンを形成することにより、カラーフィルタとすることができる。すなわち、本実施形態に係るカラーフィルタは、上述の感光性樹脂組成物セットの各感光性樹脂組成物を所定の形状に製膜することにより形成されるものである。具体的には、例えば、このカラーフィルタ１は、図４に示すように、基板３と、基板３上に形成された複数の開口を有した格子状のブラックマトリクスＢＭと、ブラックマトリクスＢＭの各開口内に順番に形成された透明赤色の樹脂組成物膜Ｒ、透明緑色の樹脂組成物膜Ｇ及び透明青色の樹脂組成物膜Ｂとを有している。透明赤色の樹脂組成物膜Ｒは上述のカラーフィルタ用感光性樹脂組成物セットにおける赤色系感光性樹脂組成物を所望の形状に製膜したものであり、透明緑色の樹脂組成物膜Ｇは上述のセットにおける緑色系感光性樹脂組成物を所定の形状に製膜したものであり、透明青色の樹脂組成物膜Ｂは上述のセットにおける青色系感光性樹脂組成物を所定の形状に製膜したものである。このようなカラーフィルタは上述の感光性樹脂組成物セットを用いて形成されているので、このカラーフィルタの各樹脂組成物膜は前述の特性（１）における樹脂組成物膜の性質を満足する。さらに、このカラーフィルタの各樹脂組成物膜は、好ましくは、前述の特性（２）〜特性（８）における樹脂組成物膜の性質の少なくとも一つまたはこれらの組合せを満足する。
【０１５８】
ここで、各感光性樹脂組成物を基板上に現像、すなわち所定形状に製膜する方法としては、公知乃至慣用の方法をそのまま又は適当に修正して採用でき、例えば、以下のようにするのが望ましい。
【０１５９】
すなわち一の感光性樹脂組成物を基板（通常はガラス）上にスピンコートし、加熱乾燥（プリベーク）することにより溶剤を除去して、平滑な塗膜を得る。このときの塗膜の厚さは、およそ１〜３μｍ程度である。このようにして得られた塗膜に、目的の画像を形成するためのネガマスクを介して紫外線を照射して露光部を硬化した後、非露光部を現像液に溶解させて現像する。以上の操作を残りの感光性樹脂組成物についても同様にして行うことによって、目的とする画素（パターン）としての各色の樹脂組成物膜を形成できる。なお塗布方法としては通常スピンコート法が用いられるが、スリットコート法や、スリット・アンド・スピンコート法も用いることができる。
【０１６０】
なお紫外線照射に際しては、露光部全体に均一に平行光線が照射され、かつマスクと基板の正確な位置合わせが行われるよう、マスクアライナーなどの装置を使用するのが好ましい。また現像後は、必要に応じて１５０〜２３０℃で１０〜６０分程度の後硬化（ポストベーク）を施すこともできる。
【０１６１】
前記現像液としては、通常、希アルカリ溶液（アルカリ性化合物と界面活性剤を含む水溶液など）を使用する。前記アルカリ性化合物は、無機物および有機物のいずれでもよい。無機アルカリ性化合物としては、例えば、水酸化ナトリウム、水酸化カリウム、燐酸水素二ナトリウム、燐酸二水素ナトリウム、燐酸水素二アンモニウム、燐酸二水素アンモニウム、燐酸二水素カリウム、ケイ酸ナトリウム、ケイ酸カリウム、炭酸ナトリウム、炭酸カリウム、炭酸水素ナトリウム、炭酸水素カリウム、ホウ酸ナトリウム、ホウ酸カリウム、アンモニアなどが挙げられる。
【０１６２】
有機アルカリ性化合物としては、例えば、テトラメチルアンモニウムヒドロキシド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミンなどが挙げられる。
【０１６３】
これらの無機および有機アルカリ性化合物は、それぞれ単独で又は２種以上組み合わせて用いることができる。現像液中のアルカリ性化合物の好ましい濃度は、０.０１〜１０質量％の範囲であり、より好ましくは０.０３〜５質量％である。
【０１６４】
また現像液中の界面活性剤は、ノニオン系界面活性剤、アニオン系界面活性剤又はカチオン系界面活性剤のいずれでもよい。ノニオン系界面活性剤としては、例えば、ポリオキシエチレンアルキルエーテル、ポリオキシエチレンアリールエーテル、ポリオキシエチレンアルキルアリールエーテルなどのポリオキシエチレン誘導体；オキシエチレン／オキシプロピレンブロックコポリマー；ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミンなどが挙げられる。
【０１６５】
アニオン系界面活性剤としては、例えば、ラウリルアルコール硫酸エステルナトリウム、オレイルアルコール硫酸エステルナトリウムなどの高級アルコール硫酸エステル塩類；ラウリル硫酸ナトリウム、ラウリル硫酸アンモニウムなどのアルキル硫酸塩類；ドデシルベンゼンスルホン酸ナトリウム、ドデシルナフタレンスルホン酸ナトリウムなどのアルキルアリールスルホン酸塩類などが挙げられる。
【０１６６】
カチオン系界面活性剤としては、例えば、ステアリルアミン塩酸塩、ラウリルトリメチルアンモニウムクロライドなどのアミン塩又は第四級アンモニウム塩などが挙げられる。
【０１６７】
これらの界面活性剤は、それぞれ単独で用いることも、また２種以上組み合わせて用いることもできる。
【０１６８】
現像液中の界面活性剤の濃度は、通常０.０１〜１０質量％の範囲、好ましく
は０.０５〜８質量％、より好ましくは０.１〜５質量％である。
【０１６９】
このようにして本発明の感光性樹脂組成物セットから製造されるカラーフィルタは、面内の膜厚差が小さく、例えば１〜３μｍの膜厚で、面内膜厚差を０．１５μｍ以下、さらには０.０５μｍ以下とすることができる。すなわち本発明のカラーフィルタは、平滑性および透明性に優れたものであり、またこれをカラー液晶表示装置に組み込むことにより、優れた品質の液晶パネルを高い歩留りで製造することができる。
【０１７０】
そして本発明のカラーフィルタを用いて液晶表示装置を形成すると、このカラーフィルタは特定の感光性樹脂組成物セットから製造されており、樹脂組成物間（画素間）のバランスが適切にとられているため、白表示から黒表示に至るまでの間での色度のズレを簡便に防止できる。しかも樹脂組成物間（画素間）のバランスが適切にとられているため、白表示のみならず黒表示の色温度をも簡便に高くすることができる。
【０１７１】
なお液晶表示装置のバックライトとしては、白色光源が有利に採用でき、例えば、２波長型光源、３波長型光源などを採用できる。２波長型光源としては、青色ＬＥＤ（Ｌｉｇｈｔ  Ｅｍｉｔｔｉｎｇ  Ｄｉｏｄｅ）と黄色蛍光体又は黄緑色蛍光体とを組み合わせて白色光を発するＬＥＤ光源が挙げられる。３波長型光源としては、３波長蛍光管（図１に示した光源など）；紫外ＬＥＤと、赤色、青色、及び緑色蛍光体とを組み合わせた白色ＬＥＤ光源；赤、青、緑各色のＬＥＤを組み合わせた白色ＬＥＤ光源；有機エレクトロルミネッセンス光源などが挙げられる。なおバックライトとしては、前述のもの以外に、ＣＩＥが定めるＣ光源、Ｄ光源なども使用できる。
【実施例】
【０１７２】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【０１７３】
なお下記実施例中、含有量ないし使用量を表す％および部は、特にことわらないかぎり質量基準である。
【０１７４】
実験例１〜５
下記表１〜３に示す配合の赤色系感光性樹脂組成物、緑色系感光性樹脂組成物、及び青色系感光性樹脂組成物からなる樹脂組成物セットを調製した。なお各樹脂組成物は、着色顔料及び体質顔料並びに顔料分散剤の全量を、溶剤であるプロピレングリコールモノメチルエーテルアセテートの部分量と混合し、ビーズミルを用いて着色顔料を十分に分散させた。この分散液に残りのプロピレングリコールモノメチルエーテルアセテートと残りの成分を加えて混合することによって調製した。
【表１】
2005025175.tif 000003
【表２】
2005025175.tif 000004
【表３】
2005025175.tif 000005
［樹脂組成物の評価］
上記実験例で得られた樹脂組成物のセットとしての色特性を、以下のようにして求めた。
【０１７５】
［三刺激値］
２インチ（５．１ｃｍ）角のガラス基板（コーニング社製「＃１７３７」）を、中性洗剤、水およびアルコールで順次洗浄してから乾燥することによって予め表面を清浄化しておいた。
【０１７６】
実験例で得られた感光性樹脂組成物（赤色感光性樹脂組成物、緑色感光性樹脂組成物、青色感光性樹脂組成物）を別々に上記ガラス基板上にスピンコートし、次にクリーンオーブン中、温度１００℃で３分間プリベークすることによって感光性着色材層（カラーレジスト）を調製した。冷却後、このレジスト塗布基板を、超高圧水銀ランプ［ウシオ電機（株）製］を用いて大気雰囲気下、露光量１００ｍＪ／ｃｍ2で光照射した。その後、非イオン系界面活性剤０．１２％と水酸化カリウム０．０４％を含む水系現像液に上記塗膜を室温で所定時間浸漬して現像し、水洗後、温度２２０℃で３０分間ポストベークを行い、試験用カラー基板（赤色系基板、緑色系基板、青色系基板）を調製した。
【０１７７】
得られた試験用カラー基板は、一対の偏光板［ガラス基板面（コーニング社製「＃１７３７」、厚さ０．７mm）に偏光膜［住友化学工業（株）製  「ハイコンＳＫＷ８３２ＡＰ１−Ｑ３」］を貼り付けたもの］の間に、偏光軸が互いに直交するように又は互いに平行となるように挟み込むことにより、偏光軸直交型試験板（光遮断タイプ）及び偏光軸平行型試験板（光透過タイプ）を作製した。
【０１７８】
図１に示す３波長管光源をバックライトとして偏光軸直交型試験板を透過する光を受光機［（株）ＴＯＰＣＯＮ製  「色彩輝度計ＢＭ−５Ａ」］で測定することによって、光遮断時の三刺激値「Ｘorthogonal、Ｙorthogonal、Ｚorthogonal」を求めた。
【０１７９】
また同様にして偏光軸平行型試験板を透過する光を測定し、光透過時の三刺激値「Ｘparallel、Ｙparallel、Ｚparallel」を求めた。
【０１８０】
［色度座標］
赤色系基板、緑色系基板、青色系基板それぞれの光遮断時のＸ値（Ｘred,orthogonal、Ｘgreen,orthogonal、Ｘblue,orthogonal）を平均することによって黒表示のときのＸ値（Ｘblack）を求めた。同様に光遮断時のＹ値（Ｙred,orthogonal、Ｙgreen,orthogonal、Ｙblue,orthogonal）又はＺ値（Ｚred,orthogonal、Ｚgreen,orthogonal、Ｚblue,orthogonal）を平均することによって黒表示のときのＹ値（Ｙblack）及びＺ値（Ｚblack）を求めた。これら黒表示のときの三刺激値（Ｘblack，Ｙblack，Ｚblack）から、下記式に基づいて、黒表示のときのＣＩＥ  １９７６  ＵＣＳ色度座標（ｕ’black，ｖ’black）を求めた。
【０１８１】
ｕ’black＝４Ｘblack／（Ｘblack＋１５Ｙblack＋３Ｚblack）
ｖ’black＝９Ｙblack／（Ｘblack＋１５Ｙblack＋３Ｚblack）
また光透過時の場合についても、光遮断時の場合と同様に処理することによって、白表示のときのＣＩＥ  １９７６  ＵＣＳ色度座標（ｕ’white，ｖ’white）を求めた。
【０１８２】
［座標間距離］
標準の光C（CIE Standard illuminant C）の色度座標（ｕ’C，ｖ’C）を（0.200886，0.460892）とし、下記式
座標間距離ｄC＝［（ｕ’C−ｕ’white）2＋（ｖ’C−ｖ’white）2］0.5+［（ｕ’C−ｕ’black）2＋（ｖ’C−ｖ’black）2］0.5
により座標間距離ｄCを得た。
【０１８３】
また、標準の光D６５(CIE Standard illuminant D65)の色度座標（ｕ’D65，ｖ’D65）を（0.197845，0.468369）とし、下記式
座標間距離ｄD65＝［（ｕ’D65−ｕ’white）2＋（ｖ’D65−ｖ’white）2］0.5+［（ｕ’D65−ｕ’black）2＋（ｖ’D65−ｖ’black）2］0.5
によって座標間距離ｄD65を得た。
【０１８４】
［相関色温度］
下記式に基づいて、黒表示のときの相関色温度Ｔblack（Ｋ）を求めた。
【０１８５】
Ｔblack＝−４３７ｎ3＋３６０１ｎ2−６８６１ｎ＋５５１４．３１
上記式中、ｎは、式ｎ＝（ｘblack−０．３３２）／（ｙblack−０．１８５８）によって求まる値である。また前記ｘblack及びｙblackは、下記式によって求まる値である。
【０１８６】
ｘblack＝Ｘblack／（Ｘblack＋Ｙblack＋Ｚblack）
ｙblack＝Ｙblack／（Ｘblack＋Ｙblack＋Ｚblack）
また白表示のときの相関色温度Ｔwhite（Ｋ）も、黒表示の場合と同様にして求めた。
【０１８７】
［逆数相関色温度差］
標準の光Cの逆数相関色温度RCを（１０６／６７７４）ＭＫ−１とし、相関色温度Ｔwhiteから逆数相関色温度Rwhiteを取得し、相関色温度Ｔblackから逆数相関色温度Rblackを取得し、（｜Rwhite−RC｜＋｜Rblack−RC｜）を取得した。
【０１８８】
さらに、標準の光D65の逆数相関色温度RD65を（１０６／６５０４）ＭＫ−１とし、（｜Rwhite−RD65｜＋｜Rblack−RD65｜）を取得した。
【０１８９】
［ＮＴＳＣ比］
また、Ｘred,parallel、Ｙred,parallel、Ｚred,parallelにより定められる赤色の色度座標、Ｘgreen,parallel、Ｙgreen,parallel、Ｚgreen,parallelにより定められる緑色の色度座標、及びＸblue,parallel、Ｙblue,parallel、Ｚblue,parallelにより定められる青色の色度座標をCIE  1976のUCS色度図上にプロットして作成した三角形の面積の、NTSCのRGB の色度座標を前記UCS色度図上にプロットして作成した三角形の面積に対する比、すなわち、ＮＴＳＣ比を求めた。
【０１９０】
［コントラスト］
各色の膜について、Yｒｅｄ，ｐａｒａｌｌｅｌ／Ｙｒｅｄ，ｏｒｔｈｏｇｏｎａｌ、Yｇｒｅｅｎ，ｐａｒａｌｌｅｌ／Ｙｇｒｅｅｎ，ｏｒｔｈｏｇｏｎａｌ、Yｂｌｕｅ，ｐａｒａｌｌｅｌ／Ｙｂｌｕｅ，ｏｒｔｈｏｇｏｎａｌによりそれぞれコントラストTred, Tgreen, Tblueを求めた。また、黒表示のときの輝度（Ｙblack）及び白表示のときの輝度（Ｙwhite）から、コントラストＴall (＝Ｙwhite／Ｙblack)を求めた。
【０１９１】
結果を表４〜６に示すと共に、ＣＩＥ  １９７６  ＵＣＳ色度図の部分拡大図である図２にも示す。なお図２中、白抜き（□、◇、△、○、☆）は白表示のときの色度座標を示し、黒塗り（■、◆、▲、●、★）は黒表示のときの色度座標を示す。
【表４】
2005025175.tif 000006
【表５】
2005025175.tif 000007
【表６】
2005025175.tif 000008
表１〜６から明らかなように、実験例４の感光性樹脂組成物セットでは、緑色系樹脂組成物のコントラストが高すぎて赤色系樹脂組成物及び青色系樹脂組成物とのバランスを欠いている。具体的には、黒表示したときの色度座標が白表示のときの色度座標から紫色方向（黒体軌跡と概略直交する方向）に大きくシフトするような組み合わせとなっている。このような樹脂組成物セットを用いて液晶用カラーフィルタを製造すると、液晶表示素子の構造、駆動回路の特性などを調製しても、液晶表示の色調節が困難となる。
【０１９２】
これに対して実験例１の感光性樹脂組成物セットでは、蛍光を示す顔料（Ｃ．Ｉ．ピグメントイエロー１８５）を緑色系樹脂組成物に配合することによって赤色系、緑色系、青色系の各樹脂組成物間のバランスを適切に保っている。また実験例２の感光性樹脂組成物セットでは、平均粒径の大きな顔料を配合することによって赤色系、緑色系、青色系の各樹脂組成物間のバランスを適切に保っている。実験例３の感光性樹脂組成物セットでは、体質顔料を配合することによって赤色系、緑色系、青色系の各樹脂組成物間のバランスを適切に保っている。このように、実施例１〜３では、他の色に比べてコントラストが飛びぬけて高くなりやすい緑色系の樹脂組成物膜のコントラストを下げ、これにより、３色の樹脂組成物膜間のコントラストのバランスを適切に保つようにし、これにより、上述の各特性を実現している。
【０１９３】
さらに、実施例５では、蛍光を示す顔料を配合することによって緑色系樹脂組成物膜のコントラストTgreenを低下させると共に、赤色系樹脂組成物膜の着色顔料の平均粒径を小さくすることにより、他の色と比べてコントラストが最も低くなりやすい赤色系樹脂組成物膜のコントラストＴredを高くしている。したがって、各色間のコントラストのバランスを適切に保ちつつ、かつ、全体のコントラストTallも高くできるので特に好ましい。
【０１９４】
さらに、具体的には、これら実験例１〜３、５では、黒表示したときと白表示したときの色度座標が近接するような組み合わせとなっており、さらには黒表示の相関色温度も高くなるような組み合わせとなっている。加えて白表示の輝度（平均のＹ値）が高くなるような組み合わせとなっている。また実験例１では白表示から黒表示への色度座標の軌跡が黒体軌跡と概略平行となるような組み合わせとなっている。そのためこのような樹脂組成物セットを用いて液晶用カラーフィルタを製造すると、カラーフィルタの段階で既にバランスが適切に保たれているため、液晶表示の色調節が簡便となる。
【０１９５】
また、実験例１〜３、５では、座標間距離ｄCが７５×１０−３以下であり、座標間距離ｄD65が６０×１０−３以下であり、（｜Rwhite−RC｜＋｜Rblack−RC｜）≦９０MK−１を満たし、（｜Rwhite−RD65｜＋｜Rblack−RD65｜）≦９０MK−１を満たし、ＮＴＳＣ比は７０〜２１５％以内である。
【図面の簡単な説明】
【０１９６】
【図１】図１は実施例で用いる光源の特性を示すグラフである。
【図２】図２は実施例の結果を示すグラフである。
【図３】図３はｕ’ｖ’色度図におけるＮＴＳＣ再現領域を示すグラフである。
【図４】図４は本実施形態に係るカラーフィルタを示す概略構成図である。
【図１】
2005025175.tif 000009
【図２】
2005025175.tif 000010
【図３】
2005025175.tif 000011
【図４】
2005025175.tif 000012